(57)【特許請求の範囲】
【請求項１】
半導体の単層カーボンナノチューブ、半導体ポリマー及び溶媒Ａを含有する組成物（組成物Ａ）の製造方法であって、該製造方法は、半導体の単層カーボンナノチューブ及び金属性の単層カーボンナノチューブ、半導体ポリマー及び溶媒Ｂを含有する組成物（組成物Ｂ）から、組成物Ａを分離する工程を含み、ここで前記半導体ポリマーは、０．５〜１．８ｅＶの範囲にあるバンドギャップを有し、溶媒Ａ及び溶媒Ｂは、芳香族又は複素芳香族の溶媒を含有し、前記組成物Ａは、金属性単層カーボンナノチューブを実質的に全く含まないか、又は組成物Ａ中に金属性単層カーボンナノチューブが存在する場合、組成物Ａの半導体の単層カーボンナノチューブ／金属性単層カーボンナノチューブの質量比は、組成物Ｂの半導体の単層カーボンナノチューブ／金属性単層カーボンナノチューブの質量比よりも大きく、
前記半導体ポリマーは、式：
【化１】
0006720141.tif 000112
の単位を少なくとも１個有するポリマーであり、
前記式中、
ｂ及びｃは相互に独立して、１、２、３、４、５、又は６であり、
ａ及びｄは相互に独立して、０、１、２、３、又は４であり、
Ｒ1はそれぞれ、Ｈ、Ｃ1〜100アルキル、Ｃ2〜100アルケニル、Ｃ2〜100アルキニル、Ｃ5〜12シクロアルキル、Ｃ6〜18アリール、５〜２０員環のヘテロアリール、Ｃ（Ｏ）−Ｃ1〜100アルキル、Ｃ（Ｏ）−Ｃ5〜12シクロアルキル、及びＣ（Ｏ）−ＯＣ1〜100アルキルから成る群から選択され、
ここで、
Ｃ1〜100アルキル、Ｃ2〜100アルケニル、及びＣ2〜100アルキニルは、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮ、及びＮＯ2から成る群から独立して選択される１〜４０個の置換基によって置換されていてよく、Ｃ1〜100アルキル、Ｃ2〜100アルケニル、及びＣ2〜100アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮ、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲa、又はＮＲa−ＣＯによって置き換えられていてよく、
Ｃ6〜18アリール、及び５〜２０員環のヘテロアリールは、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮ、及びＮＯ2から成る群から独立して選択される１〜６個の置換基によって置換されていてよく、
ここで、
Ｒa、及びＲbは独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
ＲSia、ＲSib、及びＲSicは独立して、Ｈ、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、Ｏ−Ｃ1〜60アルキル、Ｏ−Ｃ2〜60アルケニル、Ｏ−Ｃ2〜60アルキニル、Ｏ−Ｃ5〜8シクロアルキル、Ｏ−Ｃ6〜14アリール、Ｏ−５〜１４員環のヘテロアリール、−［Ｏ−ＳｉＲSidＲSie］o−ＲSif、ＮＲ5Ｒ6、ハロゲン、及びＯ−Ｃ（Ｏ）−Ｒ5から成る群から選択され、
ここで、
ｏは、１〜５０の整数であり、
ＲSid、ＲSie、ＲSifは独立して、Ｈ、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、Ｏ−Ｃ1〜60アルキル、Ｏ−Ｃ2〜60アルケニル、Ｏ−Ｃ2〜60アルキニル、Ｏ−Ｃ5〜8シクロアルキル、Ｏ−Ｃ6〜14アリール、Ｏ−５〜１４員環のヘテロアリール、−［Ｏ−ＳｉＲSigＲSih］p−ＲSii、ＮＲ50Ｒ60、ハロゲン、及びＯ−Ｃ（Ｏ）−Ｒ50から成る群から選択され、
ここで、
ｐは、１〜５０の整数であり、
ＲSig、ＲSih、ＲSiiは独立して、Ｈ、Ｃ1〜30アルキル、Ｃ2〜30アルケニル、Ｃ2〜30アルキニル、Ｃ5〜6シクロアルキル、Ｃ6〜10アリール、５〜１０員環のヘテロアリール、Ｏ−Ｃ1〜30アルキル、Ｏ−Ｃ2〜30アルケニル、Ｏ−Ｃ2〜30アルキニル、Ｏ−Ｃ5〜6シクロアルキル、Ｏ−Ｃ6〜10アリール、Ｏ−５〜１０員環のヘテロアリール、Ｏ−Ｓｉ（ＣＨ3）3、ＮＲ500Ｒ600、ハロゲン、及びＯ−Ｃ（Ｏ）−Ｒ500から成る群から選択され、
Ｒ5、Ｒ6、Ｒ50、Ｒ60、Ｒ500、及びＲ600は独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
Ｃ1〜60アルキル、Ｃ2〜60アルケニル、及びＣ2〜60アルキニルは、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮ、及びＮＯ2から成る群から選択される１〜２０個の置換基によって置換されていてよく、Ｃ1〜60アルキル、Ｃ2〜60アルケニル、及びＣ2〜60アルキニルの少なくとも２個のＣＨ2基（ただし、隣接するＣＨ2基ではない）は、Ｏ又はＳによって置き換えられていてよく、
Ｃ5〜8シクロアルキルは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮ、及びＮＯ2から成る群から選択される１〜５個の置換基によって置換されていてよく、Ｃ5〜8シクロアルキルの１個又は２個のＣＨ2基（ただし、隣接するＣＨ2基ではない）は、Ｏ、Ｓ、ＯＣ（Ｏ）、ＣＯ、ＮＲc、又はＮＲc−ＣＯによって置き換えられていてよく、
Ｃ6〜14アリール、及び５〜１４員環のヘテロアリールは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮ、及びＮＯ2から成る群から独立して選択される１〜５個の置換基によって置換されていてよく、
ここで、
Ｒc、及びＲdは独立して、Ｈ、Ｃ1〜30アルキル、Ｃ2〜30アルケニル、及びＣ2〜30アルキニルから成る群から選択され、
ＲSij、ＲSik、及びＲSilは独立して、Ｈ、Ｃ1〜30アルキル、Ｃ2〜30アルケニル、Ｃ2〜30アルキニル、Ｃ5〜6シクロアルキル、Ｃ6〜10アリール、５〜１０員環のヘテロアリール、Ｏ−Ｃ1〜30アルキル、Ｏ−Ｃ2〜30アルケニル、Ｏ−Ｃ2〜30アルキニル、Ｏ−Ｃ5〜6シクロアルキル、Ｏ−Ｃ6〜10アリール、Ｏ−５〜１０員環のヘテロアリール、−［Ｏ−ＳｉＲSimＲSin］q−ＲSio、ＮＲ7Ｒ8、ハロゲン、及びＯ−Ｃ（Ｏ）−Ｒ7から成る群から選択され、
ここで、
ｑは、１〜５０の整数であり、
ＲSim、ＲSin、ＲSioは独立して、Ｈ、Ｃ1〜30アルキル、Ｃ2〜30アルケニル、Ｃ2〜30アルキニル、Ｃ5〜6シクロアルキル、Ｃ6〜10アリール、５〜１０員環のヘテロアリール、Ｏ−Ｃ1〜30アルキル、Ｏ−Ｃ2〜30アルケニル、Ｏ−Ｃ2〜30アルキニル、Ｏ−Ｃ5〜6シクロアルキル、Ｏ−Ｃ6〜10アリール、Ｏ−５〜１０員環のヘテロアリール、−［Ｏ−ＳｉＲSipＲSiq］r−ＲSir、ＮＲ70Ｒ80、ハロゲン、及びＯ−Ｃ（Ｏ）−Ｒ70から成る群から選択され、
ここで、
ｒは、１〜５０の整数であり、
ＲSip、ＲSiq、ＲSirは独立して、Ｈ、Ｃ1〜30アルキル、Ｃ2〜30アルケニル、Ｃ2〜30アルキニル、Ｃ5〜6シクロアルキル、Ｃ6〜10アリール、５〜１０員環のヘテロアリール、Ｏ−Ｃ1〜30アルキル、Ｏ−Ｃ2〜30アルケニル、Ｏ−Ｃ2〜30アルキニル、Ｏ−Ｃ5〜6シクロアルキル、Ｏ−Ｃ6〜10アリール、Ｏ−５〜１０員環のヘテロアリール、Ｏ−Ｓｉ（ＣＨ3）3、ＮＲ700Ｒ800、ハロゲン、及びＯ−Ｃ（Ｏ）−Ｒ700から成る群から選択され、
Ｒ7、Ｒ8、Ｒ70、Ｒ80、Ｒ700、及びＲ800は独立して、Ｈ、Ｃ1〜30アルキル、Ｃ2〜30アルケニル、Ｃ2〜30アルキニル、Ｃ5〜6シクロアルキル、Ｃ6〜10アリール、及び５〜１０員環のヘテロアリールから成る群から選択され、
Ｃ1〜30アルキル、Ｃ2〜30アルケニル、及びＣ2〜30アルキニルは、ハロゲン、ＣＮ、及びＮＯ2から成る群から選択される１〜１０個の置換基によって置換されていてよく、
Ｌ1、及びＬ2は相互に独立して、Ｃ6〜18アリーレン、５〜２０員環のヘテロアリーレン、
【化３】
0006720141.tif 000113
から成る群からそれぞれ選択され、
ここで、
Ｃ6〜18アリーレン、及び５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、Ｎ［Ｃ（Ｏ）Ｒ31］［Ｃ（Ｏ）Ｒ32］、ＳＲ31、ハロゲン、ＣＮ、ＳｉＲSivＲSiwＲSix、及びＯＨから成る群からそれぞれ選択される１〜６個の置換基Ｒ3によって置換されていてよく、
ここで、
【化４】
0006720141.tif 000114
は、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、Ｃ（Ｏ）−Ｒ41、Ｃ（Ｏ）−ＮＲ41Ｒ42、Ｃ（Ｏ）−ＯＲ41、及びＣＮから成る群からそれぞれ選択される１個又は２個の置換基Ｒ4によって置換されていてよく、
ここで、
Ｒ31、Ｒ32、Ｒ41、及びＲ42は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
ここで、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲi、又はＮＲi−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、
ここで、
ＲSiv、ＲSiw、ＲSixは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
Ｒi、及びＲjは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から独立して選択される１〜５個の置換基によって置換されていてよく、
ここで、
Ｒk、及びＲlは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
Ｌ3、及びＬ4は、相互に独立して、Ｃ6〜18アリーレン、及び５〜２０員環のヘテロアリーレンから成る群からそれぞれ選択され、
ここで、
Ｃ6〜18アリーレン、及び５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ91、ＯＣ（Ｏ）−Ｒ91、Ｃ（Ｏ）−ＯＲ91、Ｃ（Ｏ）−Ｒ91、ＮＲ91Ｒ92、ＮＲ91−Ｃ（Ｏ）Ｒ92、Ｃ（Ｏ）−ＮＲ91Ｒ92、Ｎ［Ｃ（Ｏ）Ｒ91］［Ｃ（Ｏ）Ｒ92］、ＳＲ91、ハロゲン、ＣＮ、ＳｉＲSiyＲSizＲSiaa、及びＯＨから成る群からそれぞれ選択される１〜６個の置換基Ｒ9によって置換されていてよく、
ここで、
Ｒ91、及びＲ92は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
ここで、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲnＲm、Ｎ［Ｃ（Ｏ）Ｒn］［Ｃ（Ｏ）Ｒm］、ＳＲn、ハロゲン、ＣＮ、ＳｉＲSiyＲSizＲSiaa、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲm、又はＮＲm−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から独立して選択される１〜６個の置換基によって置換されていてよく、
ＲSiy、ＲSiz、ＲSiaaは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
ここで、
Ｒm、及びＲnは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から独立して選択される１〜５個の置換基によって置換されていてよく、
ここで、
Ｒo、及びＲpは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
前記組成物Ｂにおける半導体の単層カーボンナノチューブ及び金属性単層カーボンナノチューブの合計／半導体ポリマーの質量比は、０．２５／１〜３／１の範囲にある、前記製造方法。
【請求項２】
前記半導体ポリマーが、０．６〜１．７ｅＶの範囲にあるバンドギャップを有する、請求項１に記載の製造方法。
【請求項３】
請求項１又は２に記載の製造方法であって、
Ｒ1はそれぞれ、Ｃ1〜100アルキル、Ｃ2〜100アルケニル、及びＣ2〜100アルキニルから成る群から選択され、
ここで、
Ｃ1〜100アルキル、Ｃ2〜100アルケニル、及びＣ2〜100アルキニルは、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜４０個の置換基によって置換されていてよく、Ｃ1〜100アルキル、Ｃ2〜100アルケニル、及びＣ2〜100アルキニルの少なくとも２個のＣＨ2基（ただし、隣接するＣＨ2基ではない）は、Ｏ又はＳによって置き換えられていてよく、
ここで、
Ｒa、及びＲbは独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
ＲSia、ＲSib、及びＲSicは独立して、Ｈ、Ｃ1〜60アルキル、Ｃ2〜60アルケニル、Ｃ2〜60アルキニル、Ｃ5〜8シクロアルキル、Ｃ6〜14アリール、及び−［Ｏ−ＳｉＲSidＲSie］o−ＲSifから成る群から選択され、
ここで、
ｏは、１〜５０の整数であり、
ＲSid、ＲSie、及びＲSifは独立して、Ｈ、Ｃ1〜60アルキル、Ｃ2〜60アルケニル、Ｃ2〜60アルキニル、Ｃ5〜8シクロアルキル、Ｃ6〜14アリール、及び−［Ｏ−ＳｉＲSigＲSih］p−ＲSiiから成る群から選択され、
ここで、
ｐは、１〜５０の整数であり、
ＲSig、ＲSih、ＲSiiは独立して、Ｈ、Ｃ1〜30アルキル、Ｃ2〜30アルケニル、Ｃ2〜30アルキニル、Ｃ5〜6シクロアルキル、Ｃ6〜10アリール、及びＯ−Ｓｉ（ＣＨ3）3から成る群から選択され、
Ｒ5、Ｒ6、Ｒ50、Ｒ60、Ｒ500、及びＲ600は独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
Ｃ1〜60アルキル、Ｃ2〜60アルケニル、及びＣ2〜60アルキニルは、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から選択される１〜２０個の置換基によって置換されていてよく、Ｃ1〜60アルキル、Ｃ2〜60アルケニル、及びＣ2〜60アルキニルの少なくとも２個のＣＨ2基（ただし、隣接するＣＨ2基ではない）は、Ｏ又はＳによって置き換えられていてよく、
Ｃ5〜8シクロアルキルは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から選択される１〜５個の置換基によって置換されていてよく、Ｃ5〜8シクロアルキルの１個又は２個のＣＨ2基（ただし、隣接するＣＨ2基ではない）は、Ｏ、Ｓ、ＯＣ（Ｏ）、ＣＯ、ＮＲc、又はＮＲc−ＣＯによって置き換えられていてよく、
Ｃ6〜14アリール、及び５〜１４員環のヘテロアリールは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から独立して選択される１〜５個の置換基によって置換されていてよく、
ここで、
Ｒc、及びＲdは独立して、Ｈ、Ｃ1〜30アルキル、Ｃ2〜30アルケニル、及びＣ2〜30アルキニルから成る群から選択され、
ＲSij、ＲSik、及びＲSilは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSimＲSin］q−ＲSioから成る群から選択され、
ここで、
ｑは、１〜５０の整数であり、
ＲSim、ＲSin、ＲSioは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSipＲSiq］r−ＲSirから成る群から選択され、
ここで、
ｒは、１〜５０の整数であり、
ＲSip、ＲSiq、ＲSirは独立して、Ｈ、Ｃ1〜30アルキル、Ｃ2〜30アルケニル、Ｃ2〜30アルキニル、Ｃ5〜6シクロアルキル、Ｃ6〜10アリール、及びＯ−Ｓｉ（ＣＨ3）3から成る群から選択され、
Ｒ7、Ｒ8、Ｒ70、Ｒ80、Ｒ700、及びＲ800は独立して、Ｈ、Ｃ1〜30アルキル、Ｃ2〜30アルケニル、Ｃ2〜30アルキニル、Ｃ5〜6シクロアルキル、Ｃ6〜10アリール、及び５〜１０員環のヘテロアリールから成る群から選択され、
Ｃ1〜30アルキル、Ｃ2〜30アルケニル、及びＣ2〜30アルキニルは、ハロゲン、及びＣＮから成る群から選択される１〜１０個の置換基によって置換されていてよい、
前記製造方法。
【請求項４】
請求項１又は２に記載の製造方法であって、
Ｒ1はそれぞれ、Ｃ1〜50アルキル、Ｃ2〜50アルケニル、及びＣ2〜50アルキニルから成る群から選択され、
ここで、
Ｃ1〜50アルキル、Ｃ2〜50アルケニル、及びＣ2〜50アルキニルは、Ｃ5〜6シクロアルキル、Ｃ6〜10アリール、５〜１０員環のヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜２０個の置換基によって置換されていてよく、Ｃ1〜50アルキル、Ｃ2〜50アルケニル、及びＣ2〜50アルキニルの少なくとも２個のＣＨ2基（ただし、隣接するＣＨ2基ではない）は、Ｏ又はＳによって置き換えられていてよく、
ここで、
Ｒa、及びＲbは独立して、Ｈ、Ｃ1〜30アルキル、Ｃ2〜30アルケニル、Ｃ2〜30アルキニル、Ｃ5〜6シクロアルキル、及びＣ6〜10アリールから成る群から選択され、
ＲSia、ＲSib、及びＲSicは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSidＲSie］o−ＲSifから成る群から選択され、
ここで、
ｏは、１〜５０の整数であり、
ＲSid、ＲSie、ＲSifは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSigＲSih］p−ＲSiiから成る群から選択され、
ここで、
ｐは、１〜５０の整数であり、
ＲSig、ＲSih、ＲSiiは独立して、Ｈ、Ｃ1〜30アルキル、Ｃ2〜30アルケニル、Ｃ2〜30アルキニル、Ｃ5〜6シクロアルキル、Ｃ6〜10アリール、及びＯ−Ｓｉ（ＣＨ3）3から成る群から選択され、
Ｒ5、Ｒ6、Ｒ50、Ｒ60、Ｒ500、及びＲ600は独立して、Ｈ、Ｃ1〜30アルキル、Ｃ2〜30アルケニル、Ｃ2〜30アルキニル、Ｃ5〜6シクロアルキル、Ｃ6〜10アリール、及び５〜１０員環のヘテロアリールから成る群から選択され、
Ｃ1〜30アルキル、Ｃ2〜30アルケニル、及びＣ2〜30アルキニルは、ハロゲン、及びＣＮから成る群から選択される１〜１０個の置換基によって置換されていてよい、
前記製造方法。
【請求項５】
請求項１又は２に記載の製造方法であって、
Ｒ1はそれぞれ、Ｃ1〜36アルキル、Ｃ2〜36アルケニル、及びＣ2〜36アルキニルから成る群から選択され、
ここで、
Ｃ1〜36アルキル、Ｃ2〜36アルケニル、及びＣ2〜36アルキニルは、Ｃ5〜6シクロアルキル、Ｃ6〜10アリール、５〜１０員環のヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜２０個の置換基によって置換されていてよく、Ｃ1〜36アルキル、Ｃ2〜36アルケニル、及びＣ2〜36アルキニルの少なくとも２個のＣＨ2基（ただし、隣接するＣＨ2基ではない）は、Ｏ又はＳによって置き換えられていてよく、
ここで、
Ｒa、及びＲbは独立して、Ｈ、Ｃ1〜20アルキル、Ｃ2〜20アルケニル、Ｃ2〜20アルキニル、Ｃ5〜6シクロアルキル、及びＣ6〜10アリールから成る群から選択され、
ＲSia、ＲSib、及びＲSicは独立して、Ｈ、Ｃ1〜20アルキル、Ｃ2〜20アルケニル、Ｃ2〜20アルキニル、Ｃ5〜6シクロアルキル、Ｃ6〜10アリール、及び−［Ｏ−ＳｉＲSidＲSie］o−ＲSifから成る群から選択され、
ここで、
ｏは、１〜５０の整数であり、
ＲSid、ＲSie、ＲSifは独立して、Ｈ、Ｃ1〜30アルキル、Ｃ2〜20アルケニル、Ｃ2〜20アルキニル、Ｃ5〜6シクロアルキル、Ｃ6〜10アリール、及び−［Ｏ−ＳｉＲSigＲSih］p−ＲSiiから成る群から選択され、
ここで、
ｐは、１〜５０の整数であり、
ＲSig、ＲSih、ＲSiiは独立して、Ｈ、Ｃ1〜30アルキル、Ｃ2〜20アルケニル、Ｃ2〜20アルキニル、Ｃ5〜6シクロアルキル、Ｃ6〜10アリール、及びＯ−Ｓｉ（ＣＨ3）3から成る群から選択され、
Ｒ5、Ｒ6、Ｒ50、Ｒ60、Ｒ500、及びＲ600は独立して、Ｈ、Ｃ1〜20アルキル、Ｃ2〜20アルケニル、Ｃ2〜20アルキニル、Ｃ5〜6シクロアルキル、Ｃ6〜10アリール、及び５〜１０員環のヘテロアリールから成る群から選択され、
Ｃ1〜20アルキル、Ｃ2〜20アルケニル、及びＣ2〜20アルキニルは、ハロゲン、及びＣＮから成る群から選択される１〜１０個の置換基によって置換されていてよい、
前記製造方法。
【請求項６】
請求項１から５までのいずれか１項に記載の製造方法であって、
Ｌ1、及びＬ2は相互に独立して、５〜２０員環のヘテロアリーレン、
【化７】
0006720141.tif 000115
から成る群からそれぞれ選択され、
上記式中、
５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSix、及びＯＨから成る群からそれぞれ選択される１〜６個の置換基Ｒ3によって置換されていてよく、
ここで、
【化８】
0006720141.tif 000116
は、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、Ｃ（Ｏ）−Ｒ41、Ｃ（Ｏ）−ＮＲ41Ｒ42、Ｃ（Ｏ）−ＯＲ41、及びＣＮから成る群からそれぞれ選択される１個又は２個の置換基Ｒ4によって置換されていてよく、
ここで、
Ｒ31、Ｒ32、Ｒ41、及びＲ42は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
ここで、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲi、又はＮＲi−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、
ここで、
ＲSiv、ＲSiw、ＲSixは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
Ｒi、及びＲjは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から独立して選択される１〜５個の置換基によって置換されていてよく、
ここで、
Ｒk、及びＲlは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
Ｌ3、及びＬ4は相互に独立してそれぞれ、５〜２０員環のヘテロアリーレンであり、
ここで、
５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ91、ＯＣ（Ｏ）−Ｒ91、Ｃ（Ｏ）−ＯＲ91、Ｃ（Ｏ）−Ｒ91、ＮＲ91Ｒ92、ＮＲ91−Ｃ（Ｏ）Ｒ92、Ｃ（Ｏ）−ＮＲ91Ｒ92、ＳＲ91、ハロゲン、ＣＮ、ＳｉＲSiyＲSizＲSiaa、及びＯＨから成る群からそれぞれ選択される１〜６個の置換基Ｒ9によって置換されていてよく、
ここで、
Ｒ91、及びＲ92は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲnＲm、Ｎ［Ｃ（Ｏ）Ｒn］［Ｃ（Ｏ）Ｒm］、ＳＲn、ハロゲン、ＣＮ、ＳｉＲSiyＲSizＲSiaa、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲm、又はＮＲm−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から独立して選択される１〜６個の置換基によって置換されていてよく、
ＲSiy、ＲSiz、ＲSiaaは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
ここで、
Ｒm、及びＲnは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から独立して選択される１〜５個の置換基によって置換されていてよく、
ここで、
Ｒo、及びＲpは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよい、
前記製造方法。
【請求項７】
請求項１から５までのいずれか１項に記載の製造方法であって、
Ｌ1、及びＬ2は相互に独立して、５〜２０員環のヘテロアリーレン、
【化９】
0006720141.tif 000117
から成る群からそれぞれ選択され、
ここで５〜２０員環のヘテロアリーレンは、
【化１０−１】
0006720141.tif 000118
【化１０−２】
0006720141.tif 000119
から成る群から選択され、
上記式中、
Ｒ104、及びＲ105は独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群からそれぞれ選択されるか、又はＲ104、及びＲ105は、同じ原子に結合している場合、これらが結合している原子と一緒になって、５〜１２員環の環系を形成し、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から独立して選択される１〜５個の置換基によって置換されていてよく、
５〜１２員環の環系は、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
ここで、
Ｒu、及びＲvは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
ここで、
５〜２０員環のヘテロアリーレンは、Ｃ1〜30アルキル、及びハロゲンから成る群からそれぞれ選択される１〜４個の置換基Ｒ3によって置換されていてよく、
ここで、
【化１１】
0006720141.tif 000120
は、Ｃ1〜30アルキル、Ｃ（Ｏ）−Ｒ41、Ｃ（Ｏ）−ＯＲ41、及びＣＮから成る群からそれぞれ選択される１個又は２個の置換基Ｒ4によって置換されていてよく、
ここで、
Ｒ41はそれぞれ、Ｃ1〜30アルキルであり、
Ｌ3、及びＬ4は相互に独立してそれぞれ、５〜２０員環のヘテロアリーレンであり、ここで５〜２０員環のヘテロアリーレンは、
【化１２−１】
0006720141.tif 000121
【化１２−２】
0006720141.tif 000122
からなる群から選択され、
ここで、
Ｒ104、及びＲ105は独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群からそれぞれ選択されるか、又はＲ104、及びＲ105は、同じ原子に結合している場合、これらが結合している原子と一緒になって、５〜１２員環の環系を形成し、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から独立して選択される１〜５個の置換基によって置換されていてよく、
５〜１２員環の環系は、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
ここで、
Ｒu、及びＲvは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
ここで、
５〜２０員環のヘテロアリーレンは、Ｃ1〜30アルキル、及びハロゲンから成る群からそれぞれ選択される１〜３個の置換基Ｒ9によって置換されていてよい、
前記製造方法。
【請求項８】
請求項１から５までのいずれか１項に記載の製造方法であって、
Ｌ1、及びＬ2は相互に独立して、５〜２０員環のヘテロアリーレン、
【化１３】
0006720141.tif 000123
から成る群からそれぞれ選択され、
ここで５〜２０員環のヘテロアリーレンは、
【化１４−１】
0006720141.tif 000124
【化１４−２】
0006720141.tif 000125
から成る群から選択され、
上記式中、
Ｒ104、及びＲ105は独立して、Ｈ、及びＣ1〜20アルキルから成る群からそれぞれ選択され、
ここで、
５〜２０員環のヘテロアリーレンは、Ｃ1〜30アルキル、及びハロゲンから成る群からそれぞれ選択される１〜４個の置換基Ｒ3によって置換されていてよく、
ここで、
【化１５】
0006720141.tif 000126
は非置換であり、
Ｌ3、及びＬ4は相互に独立してそれぞれ、５〜２０員環のヘテロアリーレンであり、
ここで５〜２０員環のヘテロアリーレンは、
【化１６】
0006720141.tif 000127
から成る群から選択され、
ここで、
５〜２０員環のヘテロアリーレンは、Ｃ1〜30アルキル、及びハロゲンから成る群からそれぞれ選択される１個の置換基Ｒ9によって置換されていてよい、
前記製造方法。
【請求項９】
ｂ及びｃが相互に独立して、１、２、３、又は４であり、
ａ及びｄが相互に独立して、０、１、又は２である、
請求項１から８までのいずれか１項に記載の製造方法。
【請求項１０】
ｂ及びｃが相互に独立して、１、２、又は３であり、
ａ及びｄが相互に独立して、０、又は１である、
請求項１から８までのいずれか１項に記載の製造方法。
【請求項１１】
電子デバイスを形成する方法であって、請求項１に記載の方法により得られた組成物Ａを、電子デバイスの前駆体に適用することによって層を形成する工程を含む、前記方法。
【請求項１２】
電子デバイスを製造するための、請求項１に記載の方法により得られた組成物Ａの使用。
【請求項１３】
前記電子デバイスが、有機電界効果トランジスタ（ＯＦＥＴ）である、請求項１２に記載の使用。
【請求項１４】
半導体層を形成するための、請求項１に記載の方法により得られた組成物Ａの使用。
【発明の詳細な説明】
【技術分野】
【０００１】
本発明は、半導体の単層カーボンナノチューブ及び半導体ポリマーを含有する組成物の製造方法；半導体の単層カーボンナノチューブ及び半導体ポリマーを含有する組成物；半導体の単層カーボンナノチューブ及び半導体ポリマーを含有する層を有する電子デバイス；並びに半導体層を形成するための、半導体の単層カーボンナノチューブ及び半導体ポリマーを含有する組成物の使用；に関する。
【０００２】
単層カーボンナノチューブ（ＳＷＮＴ：single-walled carbon nanotube）は、チューブの直径、及び包まれる角度に応じて金属的又は半導体的な特性を示す。ＳＷＮＴの数多くの適用、例えば有機光電池（ＯＰＶ：organic photovoltaic）デバイス、及び有機電界効果トランジスタ（ＯＦＥＴ：organic field effect transistor）は特に、最小の金属性ＳＷＮＴ不純物を有する半導体のＳＷＮＴを必要としている。残念ながら、ＳＷＮＴのための現行の成長法（例えばアーク放電法、又はレーザーアブレーション）は全て、半導体のＳＷＮＴと、金属性ＳＷＮＴとの混合物を作り出してしまう。
【０００３】
半導体のＳＷＮＴと、金属性ＳＷＮＴを分離するための方法は幾つか知られているが、その大部分は、大規模工業法には未だ適していない。効率的な方法は、半導体のＳＷＮＴと、金属性ＳＷＮＴをポリマーによって分散させ、それから遠心分離することに基づく。
【０００４】
Nish, A.、Hwang, J.-Y.、Doig, J.、Nicholas, R. J.は、Nat. Nano 2007, 2, 640〜646において、ＳＷＮＴのための分散剤としてフルオレン単位を含有するポリマー及びコポリマーを幾つか記載している。分散剤としてのポリ（９，９−ジオクチル−フルオレニル−２，７−ジイル）（ＰＦＯ）が、最も高い選択性を示す。
【０００５】
Berton, N.、Lemasson, F.、Tittmann, J.、Suerzl, N.、Hennrich, F.、Kappes, M.M.、Mayor, M.は、Chem. Mat. 2011, 23, 2237〜2249において、ナフタレン、アントラセン、及びアントラキノンのスペーサーによって分離されたフルオレン単位又はカルバゾール単位のいずれかを含有するコポリマーを幾つか、ＳＷＮＴのための分散剤として記載している。
【０００６】
Tange, M.、Okazaki, T.、Iijima, S.は、J. Am. Chem. Soc. 2011, 133, 11908〜11911において、ポリ（９，９−ジオクチルフルオレン−ａｌｔ−ベンゾチアジアゾール）（Ｆ８ＢＴ）、及びポリ（９，９−ジ−ｎ−ドデシルフルオレン）（ＰＦＤ）を、ＳＷＮＴのための分散剤として記載している。特にＦ８ＢＴは、直径の大きい（１．３ｎｍ超）ＳＷＮＴを選択的に分離する。
【０００７】
Akazaki, K.、Toshimitsu, F.、Ozawa, H.、Fujigaya T.、Nakashima, N.はJ. Am. Chem. Soc. 2012, 134, 12700〜12707において、１２種のコポリマー（９，９−ジオクチルフルオレン−２，７−ジイル）x（（Ｒ）−又は（Ｓ）−２，２’−ジメトキシ−１，１’−ビナフタレン−６，６−ジイル）yをＳＷＮＴのための分散剤として記載しており、ここでｘ及びｙは、コポリマーの組成比である。
【０００８】
Jakubka, F.、Schiessl, S.P.、Martin, S.、Englert, J.M.、Hauke, F.、Hirsch A.、Zaumseil, J.は、ACS Marco Lett. 2012, 1, 815〜819において、ポリ（９，９−ジオクチルフルオレン）、及びポリ（９，９−ジオクチルフルオレン−ｃｏ−ベンゾチアジアゾール）を、ＳＷＮＴのための分散剤として記載している。
【０００９】
Mistry, K.S.、Larsen, B.A.、Blackburn, J.L.は、ACS Nano 2013, 7, 2231〜2239において、ポリ［（９，９−ジオクチルフルオレニル−２，７−ジイル）−ａｌｔ−ｃｏ−（６，６’−（２，２’−ビピリジン））］、及びポリ［（９，９−ジヘキシルフルオレニル−２，７−ジイル）−ｃｏ−（９，１０−アントラセン）］を、平均直径１．３ｎｍのＳＷＮＴをレーザー蒸発させるための分散剤として記載している。
【００１０】
Qian, L.、Xu, W.、Fan, X.、Wang, C.、Zhang, J.、Zhao, J.、Cui, Z.は、J. Phys. Chem. 2013, C117, 18243〜18250において、市販のアーク放電ＳＷＮＴから、直径が大きなＳＷＮＴを選択的に分離するために、９，９−ジオクチルフルオレン−ｃｏ−ビチオフェンをＳＷＮＴのための分散剤として記載している。
【００１１】
Wang, H.、Mei, J.、Liu, P.、Schmidt, K.、Jimenez-Oses, G.、Osuna, S.、Fang, L.、Tassone, C.T.、Zoombelt, A.P.、Sokolov, A.N.、Houk K.N.、Toney, M.F.、Bao, Z.は、ACS Nano 2013, 7, 2659〜2668において、ポリ（ジチアフルバレン−フルオレン−ｃｏ−ｍ−チオフェン）を、１．１〜１．８ｎｍのアーク放電ＳＷＮＴから半導体のＳＷＮＴを分離するための分散剤として記載している。
【００１２】
Berton, N.、Lemasson, F.、Poschlad, A.、Meded, V.、Tristram F.、Wenzel, W.、Hennrich, F.、Kappes, M.M.、Mayor, M.は、Small 2014, 10, 360〜367において、２，７−フルオレン単位をそれぞれ有するが、ピリジル基の接続性によって変化するポリ（フルオレン−ａｌｔ−ピリジン）コポリマーを記載しており、またポリ（カルバゾール−ａｌｔ−ピリジン）コポリマーを、直径が大きい（１ｎｍ超〜最大１．３ｎｍ）ＳＷＮＴを選択的に分離するためのＳＷＮＴ用分散剤として記載している。
【００１３】
遠心分離に基づく分離工程における、ＳＷＮＴのための分散剤としての半導体ポリマーは特に有用である。それと言うのも、半導体ポリマーと半導体のＳＷＮＴとを含有する遠心分離法の生成物は、有機デバイス、例えば有機電界効果トランジスタ（ＯＦＥＴ）の製造に直接使用できるからである。
【００１４】
Lee, H. W.、Yoon, Y.、Park, S.、Oh, J. H.、Hong, S.、Liyanage, L. S.、Wan, H.、Morishita, S.、Patil, N.、Park, Y. J.、Park, J. J.、Spakowitz, A.、Galli, G.、Gygi, F.、Wong, P. H.-S.、Tok, J. B.-H.、Kim, J. M.、Bao, Z.は、Nat. Commun. 2011, 2, 541〜548において、レジオ規則性（regioregular）ポリ（３−アルキルチオフェン）をＳＷＮＴ用分散剤として記載しており、これは一般的に半導体材料として有機電子デバイス、例えば有機電界効果トランジスタ（ＯＦＥＴ）で使用されるものである。レジオ規則性ポリ（３−アルキルチオフェン）、及び半導体のＳＷＮＴを含有するトランジスタが記載されている。
【００１５】
米国特許出願公開第２０１２／０１０４３２８号公報（US 2012/0104328）は、チオフェン環と、このチオフェン環に結合された炭化水素側鎖とを有する、ポリチオフェン誘導体を記載している。ポリチオフェン誘導体と、半導体のＳＷＮＴとを含有するトランジスタが記載されている。
【００１６】
Smithson, C、Wu, Y.、Wigglesworth, T.、Gardner, S.、Thu, S.、Nie H.-Y.は、Organic Electronics 2014, 15, 2639〜2646において、ジケトピロロピロール−クアテルチオフェンの半導体コポリマーと、ソート（選別）されていないＳＷＮＴとを用いた、有機薄膜トランジスタの製造を記載している。
【００１７】
本発明の課題は、半導体の単層カーボンナノチューブと、半導体ポリマーとを含有する組成物であって、電子デバイス、好ましくは有機電界効果トランジスタ（ＯＦＥＴ）において半導体層を形成するために適しており、かつ高い電荷担体移動度、及び高いオン／オフ比を示すＯＦＥＴにつながる組成物の製造方法を提供することであった。
【００１８】
この課題は、請求項１に記載の製造方法、請求項１４に記載の組成物、請求項１５に記載の方法、請求項１６に記載の電子デバイス、及び請求項１８に記載の使用によって解決される。
【００１９】
本発明による方法は、半導体の単層カーボンナノチューブ、半導体ポリマー及び溶媒Ａを含有する組成物（組成物Ａ）の製造方法であって、この製造方法は、半導体の単層カーボンナノチューブ及び金属性単層カーボンナノチューブ、半導体ポリマー並びに溶媒Ｂを含有する組成物（組成物Ｂ）から、組成物Ａを分離する工程を含み、ここで半導体ポリマーは、０．５〜１．８ｅＶの範囲にあるバンドギャップを有し、溶媒Ａ及び溶媒Ｂは、芳香族、又は複素芳香族の溶媒を含有する。
【００２０】
バンドギャップとは、最高占有軌道（ＨＯＭＯ：highest occupied molecular orbital）と、最低空軌道（ＬＵＭＯ：lowest unoccupied molecular orbital）とのエネルギー差である。バンドギャップ（Ｅｇopt）は、以下の等式を用いて半導体ポリマーの吸収onset（λonset）から特定される：
Ｅｇopt［ｅＶ］＝プランク定数［ｅＶ  ｓ］×光の速さ［ｎｍ  ｓ-1］／λonset［ｎｍ］
ここで半導体ポリマーの吸収onset（λonset）は２５℃で、半導体ポリマーの薄膜ＵＶ−Ｖｉｓ−ＮＩＲスペクトルから特定され、吸収曲線の屈曲の最も赤にシフトした点における接線と、基準線（吸収度または吸光度＝０）との交点での波長を表す。
【００２１】
図５は、半導体ポリマーの吸収onset（λonset）を、２５℃における半導体ポリマーの薄膜ＵＶ−Ｖｉｓ−ＮＩＲスペクトルからどのように特定するかを説明している。
【００２２】
半導体ポリマーは好ましくは、０．６〜１．７ｅＶの範囲にあるバンドギャップを有する。半導体ポリマーはさらにより好ましくは、０．８〜１．６ｅＶの範囲にあるバンドギャップを有する。半導体ポリマーは最も好ましくは、１．０〜１．５ｅＶの範囲にあるバンドギャップを有する。
【００２３】
芳香族溶媒は、ベンゼン、ナフタレン、ビフェニル、及びこれらの混合物から成る群から選択することができ、これらのベンゼン、ナフタレン、及びビフェニルは、ハロゲン、Ｃ1〜20アルキル、Ｃ2〜20アルキニル、Ｃ5〜12シクロアルキル、ＣＮ、ＮＯ2、ＯＨ、ＳＨ、ＮＲ1000Ｒ2000、ＣＨＯ、ＣＯ−Ｃ1〜20アルキル、ＣＯＯ−Ｃ1〜20アルキル、ＣＯＮＲ1000Ｒ2000、Ｏ−Ｃ1〜20アルキル、Ｓ−Ｃ1〜20アルキル、Ｏ−Ｃ2〜20アルケニル、及びＯ−Ｃ2〜20アルキニルから成る群から独立して選択される１〜４個の置換基によって置換されていてよく、これらのベンゼン、ナフタレン、及びビフェニルは、−ＣＨ2−ＣＨ2−ＣＨ2−、又は−ＣＨ2−ＣＨ2−ＣＨ2−ＣＨ2−とともに環化していてよく、これらの−ＣＨ2−ＣＨ2−ＣＨ2−、又は−ＣＨ2−ＣＨ2−ＣＨ2−ＣＨ2−は、Ｃ1〜20アルキル、又はＯ−Ｃ1〜20アルキルによって置換されていてよく、又はここで−ＣＨ2−ＣＨ2−ＣＨ2−、又は−ＣＨ2−ＣＨ2−ＣＨ2−ＣＨ2−のＣＨ2基の１個又は２個は、Ｏ、Ｓ、又はＮ−Ｒ1000によって置き換えられていてよく、ここでＲ1000、及びＲ2000は相互に独立してそれぞれ、Ｈ、又はＣ1〜20アルキルであり、
ここでＣ1〜20アルキルは、１個以上のハロゲンによって置換されていてよい。
【００２４】
芳香族溶媒の例は、ベンゼン、トルエン、ｏ−キシレン、ｍ−キシレン、ｐ−キシレン、１，３，５−トリメチルベンゼン（メシチレン）、１，２，３−トリメチルベンゼン、１，２，４−トリメチルベンゼン、クロロベンゼン、１，２−ジクロロベンゼン（オルト−ジクロロベンゼン）、１，３−ジクロロベンゼン、１，２，４−トリクロロベンゼン、インダン、テトラリン、メトキシベンゼン（アニソール）、エチルベンゼン、１，２−ジエチルベンゼン、１，３−ジエチルベンゼン、１，４−ジエチルベンゼン、プロピルベンゼン、ブチルベンゼン、ｔｅｒｔ−ブチルベンゼン、イソプロピルベンゼン、１−メチルナフタレン、２−メチルナフタレン、及び１−クロロナフタレンである。
【００２５】
複素芳香族溶媒は、チオフェン、フラン、ピリジン、ピロール、ピリミジン、及びこれらの混合物から成る群から選択することができ、これらのチオフェン、フラン、ピリジン、ピロール、及びピリミジンは、ハロゲン、Ｃ1〜20アルキル、Ｃ2〜20アルキニル、Ｃ5〜12シクロアルキル、ＣＮ、ＮＯ2、ＯＨ、ＳＨ、ＮＲ1000Ｒ2000、ＣＨＯ、ＣＯ−Ｃ1〜20アルキル、ＣＯＯ−Ｃ1〜20アルキル、ＣＯＮＲ1000Ｒ2000、Ｏ−Ｃ1〜20アルキル、Ｓ−Ｃ1〜20アルキル、Ｏ−Ｃ2〜20アルケニル、及びＯ−Ｃ2〜20アルキニルから成る群から独立して選択される１〜４個の置換基によって置換されていてよく、これらのチオフェン、フラン、ピリジン、ピロール、及びピリミジンは、−ＣＨ2−ＣＨ2−ＣＨ2−、又は−ＣＨ2−ＣＨ2−ＣＨ2−ＣＨ2−とともに環化していてよく、これらの−ＣＨ2−ＣＨ2−ＣＨ2−、又は−ＣＨ2−ＣＨ2−ＣＨ2−ＣＨ2−は、Ｃ1〜20アルキル、又はＯ−Ｃ1〜20アルキルによって置換されていてよく、又はここで−ＣＨ2−ＣＨ2−ＣＨ2−、又は−ＣＨ2−ＣＨ2−ＣＨ2−ＣＨ2−のＣＨ2基の１個又は２個は、Ｏ、Ｓ、又はＮ−Ｒ1000によって置き換えられていてよく、ここでＲ1000、及びＲ2000は相互に独立してそれぞれ、Ｈ、又はＣ1〜20アルキルであり、
ここでＣ1〜20アルキルは、１個以上のハロゲンによって置換されていてよい。
【００２６】
複素芳香族溶媒の例は、チオフェン、２−メチルチオフェン、３−メチルチオフェン、ピリジン、２−メチルピリジン、３−メチルピリジン、４−メチルピリジン、２，４−ジメチルピリジン、及び２，４，６−トリメチルピリジンである。
【００２７】
溶媒Ｂは好ましくは、芳香族溶媒を含有する。
【００２８】
溶媒Ｂはより好ましくは、溶媒Ｂの質量に対して芳香族溶媒を少なくとも４０質量％含有し、この芳香族溶媒は、ベンゼン、トルエン、ｏ−キシレン、ｍ−キシレン、ｐ−キシレン、１，３，５−トリメチルベンゼン（メシチレン）、１，２，３−トリメチルベンゼン、１，２，４−トリメチルベンゼン、クロロベンゼン、１，２−ジクロロベンゼン（オルト−ジクロロベンゼン）、１，３−ジクロロベンゼン、１，２，４−トリクロロベンゼン、インダン、テトラリン、メトキシベンゼン（アニソール）、エチルベンゼン、プロピルベンゼン、ブチルベンゼン、ｔｅｒｔ−ブチルベンゼン、イソプロピルベンゼン、及びこれらの混合物から成る群から選択される。
【００２９】
溶媒Ｂはさらにより好ましくは、溶媒Ｂの質量に対して芳香族溶媒を少なくとも６０質量％含有し、この芳香族溶媒は、トルエン、ｏ−キシレン、ｍ−キシレン、ｐ−キシレン、１，３，５−トリメチルベンゼン（メシチレン）、クロロベンゼン、１，２−ジクロロベンゼン（オルト−ジクロロベンゼン）、インダン、テトラリン、メトキシベンゼン（アニソール）、及びこれらの混合物から成る群から選択される。
【００３０】
溶媒Ｂは最も好ましくは、溶媒Ｂの質量に対して芳香族溶媒を少なくとも８０質量％含有し、この芳香族溶媒は、トルエン、メシチレン、クロロベンゼン、オルト−ジクロロベンゼン、メトキシベンゼン（アニソール）、及びこれらの混合物から成る群から選択される。
【００３１】
溶媒Ｂは特に、トルエンである。
【００３２】
組成物Ｂは好ましくは、半導体の単層カーボンナノチューブと、金属性単層カーボンナノチューブの質量の合計に対して、半導体の単層カーボンナノチューブを２０〜９５質量％、及び金属性単層カーボンナノチューブを８０〜５質量％含有する。
【００３３】
組成物Ｂはより好ましくは、半導体の単層カーボンナノチューブと、金属性単層カーボンナノチューブの質量の合計に対して、半導体の単層カーボンナノチューブを５０〜９０質量％、及び金属性単層カーボンナノチューブを５０〜１０質量％含有する。
【００３４】
組成物Ｂは最も好ましくは、半導体の単層カーボンナノチューブと、金属性単層カーボンナノチューブの質量の合計に対して、半導体の単層カーボンナノチューブを６０〜８０質量％、及び金属性単層カーボンナノチューブを４０〜２０質量％含有する。
【００３５】
組成物Ｂは特に、半導体の単層カーボンナノチューブと、金属性単層カーボンナノチューブの質量の合計に対して、半導体の単層カーボンナノチューブを６５〜８５質量％、及び金属性単層カーボンナノチューブを３５〜２５質量％含有する。
【００３６】
好ましくは、組成物Ｂにおける半導体の単層カーボンナノチューブ、及び金属性単層カーボンナノチューブの直径は、０．５〜５ｎｍの範囲にある。より好ましくは、組成物Ｂにおける半導体の単層カーボンナノチューブ、及び金属性単層カーボンナノチューブの直径は、０．８〜２．５ｎｍの範囲にある。最も好ましくは、組成物Ｂにおける半導体の単層カーボンナノチューブ、及び金属性単層カーボンナノチューブの直径は、１．０〜２．０ｎｍの範囲にある。
【００３７】
好ましくは、組成物Ｂにおける半導体の単層カーボンナノチューブ、及び金属性単層カーボンナノチューブの合計の濃度は、組成物Ｂの質量に対して０．００１〜３質量％の範囲にある。より好ましくは、組成物Ｂにおける半導体の単層カーボンナノチューブ、及び金属性単層カーボンナノチューブの合計の濃度は、組成物Ｂの質量に対して０．０１〜２質量％の範囲にある。最も好ましくは、組成物Ｂにおける半導体の単層カーボンナノチューブ、及び金属性単層カーボンナノチューブの合計の濃度は、組成物Ｂの質量に対して０．１〜１質量％の範囲にある。
【００３８】
好ましくは、組成物Ｂにおける半導体の単層カーボンナノチューブ及び金属性単層カーボンナノチューブの合計／半導体ポリマーの質量比は、０．０１／１〜１０／１の範囲にある。好ましくは、組成物Ｂにおける半導体の単層カーボンナノチューブ及び金属性単層カーボンナノチューブの合計／半導体ポリマーの質量比は、０．０５／１〜５／１の範囲にある。より好ましくは、組成物Ｂにおける半導体の単層カーボンナノチューブ及び金属性単層カーボンナノチューブの合計／半導体ポリマーの質量比は、０．２５／１〜３／１の範囲にある。
【００３９】
組成物Ｂは例えば、溶媒Ｂを、半導体の単層カーボンナノチューブ及び金属性単層カーボンナノチューブの混合物と混合することによって製造できる。半導体の単層カーボンナノチューブと金属性のカーボンナノチューブとの混合物は、当業者に公知の方法、例えばアーク放電、レーザーアブレーション、又は炭素含有分子の接触分解（ＣＶＤ）で製造することができる。
【００４０】
好ましくは、半導体の単層カーボンナノチューブと金属性単層カーボンナノチューブとの混合物は、アーク放電によって製造する。
【００４１】
組成物Ｂは通常、分離工程の前に、超音波を用いて混合する。
【００４２】
組成物Ａは好ましくは、遠心分離法によって組成物Ｂから分離する。遠心分離法で使用する角速度は好ましくは、１，０００ｒｐｍ〜１００，０００ｒｐｍの範囲にある。遠心分離法で使用する角速度はより好ましくは、５，０００ｒｐｍ〜５０，０００ｒｐｍの範囲にある。遠心分離法で使用する角速度はさらにより好ましくは、１０，０００ｒｐｍ〜３０，０００ｒｐｍの範囲にある。遠心分離法で使用する角速度は最も好ましくは、１２，０００ｒｐｍ〜２５，０００ｒｐｍの範囲にある。
【００４３】
あらゆる適切な種類の遠心分離が、遠心分離法で使用できる（例えばマイクロ遠心分離、高速遠心分離、及び超遠心分離）。高速遠心分離を使用するのが好ましい。
【００４４】
遠心分離法は通常、０〜１００℃の温度、より好ましくは０〜５０℃の温度、さらにより好ましくは０〜３０℃の温度、最も好ましくは５〜２０℃の温度、特に１０〜２０℃の温度で行う。
【００４５】
遠心分離法は、組成物Ａを得るためには、上澄み液体（これは場合によっては、溶媒で希釈されていることがある）を集めた後に行うのが好ましい。
【００４６】
溶媒Ａは好ましくは、芳香族溶媒を含有する。
【００４７】
溶媒Ａはより好ましくは、溶媒Ａの質量に対して芳香族溶媒を少なくとも４０質量％含有し、この芳香族溶媒は、ベンゼン、トルエン、ｏ−キシレン、ｍ−キシレン、ｐ−キシレン、１，３，５−トリメチルベンゼン（メシチレン）、１，２，３−トリメチルベンゼン、１，２，４−トリメチルベンゼン、クロロベンゼン、１，２−ジクロロベンゼン（オルト−ジクロロベンゼン）、１，３−ジクロロベンゼン、１，２，４−トリクロロベンゼン、インダン、テトラリン、メトキシベンゼン（アニソール）、エチルベンゼン、プロピルベンゼン、ブチルベンゼン、ｔｅｒｔ−ブチルベンゼン、イソプロピルベンゼン、及びこれらの混合物から成る群から選択される。
【００４８】
溶媒Ａはさらにより好ましくは、溶媒Ａの質量に対して芳香族溶媒を少なくとも６０質量％含有し、この芳香族溶媒は、トルエン、ｏ−キシレン、ｍ−キシレン、ｐ−キシレン、１，３，５−トリメチルベンゼン（メシチレン）、クロロベンゼン、１，２−ジクロロベンゼン（オルト−ジクロロベンゼン）、インダン、テトラリン、メトキシベンゼン（アニソール）、及びこれらの混合物から成る群から選択される。
【００４９】
溶媒Ａは最も好ましくは、溶媒Ａの質量に対して芳香族溶媒を少なくとも８０質量％含有し、この芳香族溶媒は、トルエン、メシチレン、クロロベンゼン、オルト−ジクロロベンゼン、メトキシベンゼン（アニソール）、及びこれらの混合物から成る群から選択される。
【００５０】
溶媒Ａは特に、トルエンである。
【００５１】
組成物Ａは、金属性単層カーボンナノチューブを実質的に全く含まないか、又は組成物Ａ中に金属性単層カーボンナノチューブが存在する場合、組成物Ａの半導体の単層カーボンナノチューブ／金属性単層カーボンナノチューブの質量比は、組成物Ｂの半導体の単層カーボンナノチューブ／金属性単層カーボンナノチューブの質量比よりも大きい。
【００５２】
半導体ポリマーは好ましくは、式：
【化１】
0006720141.tif 000002
又は式：
【化２】
0006720141.tif 000003
の単位を少なくとも１個有するポリマーであり、
前記式中、
ｂ及びｃは相互に独立して、１、２、３、４、５、又は６であり、
ａ及びｄは相互に独立して、０、１、２、３、又は４であり、
ｎ及びｍは相互に独立して、０、１、２、３、又は４であり、
Ｒ1はそれぞれ、Ｈ、Ｃ1〜100アルキル、Ｃ2〜100アルケニル、Ｃ2〜100アルキニル、Ｃ5〜12シクロアルキル、Ｃ6〜18アリール、５〜２０員環のヘテロアリール、Ｃ（Ｏ）−Ｃ1〜100アルキル、Ｃ（Ｏ）−Ｃ5〜12シクロアルキル、及びＣ（Ｏ）−ＯＣ1〜100アルキルから成る群から選択され、
ここで、
Ｃ1〜100アルキル、Ｃ2〜100アルケニル、及びＣ2〜100アルキニルは、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮ、及びＮＯ2から成る群から独立して選択される１〜４０個の置換基によって置換されていてよく、Ｃ1〜100アルキル、Ｃ2〜100アルケニル、及びＣ2〜100アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮ、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲa、又はＮＲa−ＣＯによって置き換えられていてよく、
Ｃ6〜18アリール、及び５〜２０員環のヘテロアリールは、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮ、及びＮＯ2から成る群から独立して選択される１〜６個の置換基によって置換されていてよく、
ここで、
Ｒa、及びＲbは独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
ＲSia、ＲSib、及びＲSicは独立して、Ｈ、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、Ｏ−Ｃ1〜60アルキル、Ｏ−Ｃ2〜60アルケニル、Ｏ−Ｃ2〜60アルキニル、Ｏ−Ｃ5〜8シクロアルキル、Ｏ−Ｃ6〜14アリール、Ｏ−５〜１４員環のヘテロアリール、−［Ｏ−ＳｉＲSidＲSie］o−ＲSif、ＮＲ5Ｒ6、ハロゲン、及びＯ−Ｃ（Ｏ）−Ｒ5から成る群から選択され、
ここで、
ｏは、１〜５０の整数であり、
ＲSid、ＲSie、ＲSifは独立して、Ｈ、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、Ｏ−Ｃ1〜60アルキル、Ｏ−Ｃ2〜60アルケニル、Ｏ−Ｃ2〜60アルキニル、Ｏ−Ｃ5〜8シクロアルキル、Ｏ−Ｃ6〜14アリール、Ｏ−５〜１４員環のヘテロアリール、−［Ｏ−ＳｉＲSigＲSih］p−ＲSii、ＮＲ50Ｒ60、ハロゲン、及びＯ−Ｃ（Ｏ）−Ｒ50から成る群から選択され、
ここで、
ｐは、１〜５０の整数であり、
ＲSig、ＲSih、ＲSiiは独立して、Ｈ、Ｃ1〜30アルキル、Ｃ2〜30アルケニル、Ｃ2〜30アルキニル、Ｃ5〜6シクロアルキル、Ｃ6〜10アリール、５〜１０員環のヘテロアリール、Ｏ−Ｃ1〜30アルキル、Ｏ−Ｃ2〜30アルケニル、Ｏ−Ｃ2〜30アルキニル、Ｏ−Ｃ5〜6シクロアルキル、Ｏ−Ｃ6〜10アリール、Ｏ−５〜１０員環のヘテロアリール、Ｏ−Ｓｉ（ＣＨ3）3、ＮＲ500Ｒ600、ハロゲン、及びＯ−Ｃ（Ｏ）−Ｒ500から成る群から選択され、
Ｒ5、Ｒ6、Ｒ50、Ｒ60、Ｒ500、及びＲ600は独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
Ｃ1〜60アルキル、Ｃ2〜60アルケニル、及びＣ2〜60アルキニルは、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮ、及びＮＯ2から成る群から選択される１〜２０個の置換基によって置換されていてよく、Ｃ1〜60アルキル、Ｃ2〜60アルケニル、及びＣ2〜60アルキニルの少なくとも２個のＣＨ2基（ただし、隣接するＣＨ2基ではない）は、Ｏ又はＳによって置き換えられていてよく、
Ｃ5〜8シクロアルキルは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮ、及びＮＯ2から成る群から選択される１〜５個の置換基によって置換されていてよく、Ｃ5〜8シクロアルキルの１個又は２個のＣＨ2基（ただし、隣接するＣＨ2基ではない）は、Ｏ、Ｓ、ＯＣ（Ｏ）、ＣＯ、ＮＲc、又はＮＲc−ＣＯによって置き換えられていてよく、
Ｃ6〜14アリール、及び５〜１４員環のヘテロアリールは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮ、及びＮＯ2から成る群から独立して選択される１〜５個の置換基によって置換されていてよく、
ここで、
Ｒc、及びＲdは独立して、Ｈ、Ｃ1〜30アルキル、Ｃ2〜30アルケニル、及びＣ2〜30アルキニルから成る群から選択され、
ＲSij、ＲSik、及びＲSilは、Ｈ、Ｃ1〜30アルキル、Ｃ2〜30アルケニル、Ｃ2〜30アルキニル、Ｃ5〜6シクロアルキル、Ｃ6〜10アリール、５〜１０員環のヘテロアリール、Ｏ−Ｃ1〜30アルキル、Ｏ−Ｃ2〜30アルケニル、Ｏ−Ｃ2〜30アルキニル、Ｏ−Ｃ5〜6シクロアルキル、Ｏ−Ｃ6〜10アリール、Ｏ−５〜１０員環のヘテロアリール、−［Ｏ−ＳｉＲSimＲSin］q−ＲSio、ＮＲ7Ｒ8、ハロゲン、及びＯ−Ｃ（Ｏ）−Ｒ7から成る群から選択され、
ここで、
ｑは、１〜５０の整数であり、
ＲSim、ＲSin、ＲSioは独立して、Ｈ、Ｃ1〜30アルキル、Ｃ2〜30アルケニル、Ｃ2〜30アルキニル、Ｃ5〜6シクロアルキル、Ｃ6〜10アリール、５〜１０員環のヘテロアリール、Ｏ−Ｃ1〜30アルキル、Ｏ−Ｃ2〜30アルケニル、Ｏ−Ｃ2〜30アルキニル、Ｏ−Ｃ5〜6シクロアルキル、Ｏ−Ｃ6〜10アリール、Ｏ−５〜１０員環のヘテロアリール、−［Ｏ−ＳｉＲSipＲSiq］r−ＲSir、ＮＲ70Ｒ80、ハロゲン、及びＯ−Ｃ（Ｏ）−Ｒ70から成る群から選択され、
ここで、
ｒは、１〜５０の整数であり、
ＲSip、ＲSiq、ＲSirは独立して、Ｈ、Ｃ1〜30アルキル、Ｃ2〜30アルケニル、Ｃ2〜30アルキニル、Ｃ5〜6シクロアルキル、Ｃ6〜10アリール、５〜１０員環のヘテロアリール、Ｏ−Ｃ1〜30アルキル、Ｏ−Ｃ2〜30アルケニル、Ｏ−Ｃ2〜30アルキニル、Ｏ−Ｃ5〜6シクロアルキル、Ｏ−Ｃ6〜10アリール、Ｏ−５〜１０員環のヘテロアリール、Ｏ−Ｓｉ（ＣＨ3）3、ＮＲ700Ｒ800、ハロゲン、及びＯ−Ｃ（Ｏ）−Ｒ700から成る群から選択され、
Ｒ7、Ｒ8、Ｒ70、Ｒ80、Ｒ700、及びＲ800は独立して、Ｈ、Ｃ1〜30アルキル、Ｃ2〜30アルケニル、Ｃ2〜30アルキニル、Ｃ5〜6シクロアルキル、Ｃ6〜10アリール、及び５〜１０員環のヘテロアリールから成る群から選択され、
Ｃ1〜30アルキル、Ｃ2〜30アルケニル、及びＣ2〜30アルキニルは、ハロゲン、ＣＮ、及びＮＯ2から成る群から選択される１〜１０個の置換基によって置換されていてよく、
Ｌ1、及びＬ2は、相互に独立して、Ｃ6〜18アリーレン、５〜２０員環のヘテロアリーレン、
【化３】
0006720141.tif 000004
から成る群からそれぞれ選択され、
ここで、
Ｃ6〜18アリーレン、及び５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、Ｎ［Ｃ（Ｏ）Ｒ31］［Ｃ（Ｏ）Ｒ32］、ＳＲ31、ハロゲン、ＣＮ、ＳｉＲSivＲSiwＲSix、及びＯＨから成る群からそれぞれ選択される１〜６個の置換基Ｒ3によって置換されていてよく、
ここで、
【化４】
0006720141.tif 000005
は、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、Ｃ（Ｏ）−Ｒ41、Ｃ（Ｏ）−ＮＲ41Ｒ42、Ｃ（Ｏ）−ＯＲ41、及びＣＮから成る群からそれぞれ選択される１個又は２個の置換基Ｒ4によって置換されていてよく、
ここで、
Ｒ31、Ｒ32、Ｒ41、及びＲ42は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
ここで、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲi、又はＮＲi−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、
ここで、
ＲSiv、ＲSiw、ＲSixは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
Ｒi、及びＲjは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から独立して選択される１〜５個の置換基によって置換されていてよく、
ここで、
Ｒk、及びＲlは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
Ｌ3、及びＬ4は、相互に独立して、Ｃ6〜18アリーレン、及び５〜２０員環のヘテロアリーレンから成る群からそれぞれ選択され、
ここで、
Ｃ6〜18アリーレン、及び５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ91、ＯＣ（Ｏ）−Ｒ91、Ｃ（Ｏ）−ＯＲ91、Ｃ（Ｏ）−Ｒ91、ＮＲ91Ｒ92、ＮＲ91−Ｃ（Ｏ）Ｒ92、Ｃ（Ｏ）−ＮＲ91Ｒ92、Ｎ［Ｃ（Ｏ）Ｒ91］［Ｃ（Ｏ）Ｒ92］、ＳＲ91、ハロゲン、ＣＮ、ＳｉＲSiyＲSizＲSiaa、及びＯＨから成る群からそれぞれ選択される１〜６個の置換基Ｒ9によって置換されていてよく、
ここで、
Ｒ91、及びＲ92は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
ここで、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲnＲm、Ｎ［Ｃ（Ｏ）Ｒn］［Ｃ（Ｏ）Ｒm］、ＳＲn、ハロゲン、ＣＮ、ＳｉＲSiyＲSizＲSiaa、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲm、又はＮＲm−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から独立して選択される１〜６個の置換基によって置換されていてよく、
ＲSiy、ＲSiz、ＲSiaaは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
ここで、
Ｒm、及びＲnは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から独立して選択される１〜５個の置換基によって置換されていてよく、
ここで、
Ｒo、及びＲpは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
Ａは、
【化５】
0006720141.tif 000006
から成る群から選択され、
かつ
Ｂは、
【化６−１】
0006720141.tif 000007
【化６−２】
0006720141.tif 000008
から成る群から選択され、
上記式中、
Ｘはそれぞれ、Ｏ、Ｓ、又はＮＲ1であり、
Ａ１、Ａ２、Ａ３、Ａ４、Ａ５、Ａ６、Ａ７、Ｂ１、Ｂ２、Ｂ３、Ｂ４、Ｂ５、Ｂ６、又はＢ７は、１〜３個の置換基Ｒ2によって置換されていてよく、
Ｒ2はそれぞれ、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ21、ＯＣ（Ｏ）−Ｒ21、Ｃ（Ｏ）−ＯＲ21、Ｃ（Ｏ）−Ｒ21、ＮＲ21Ｒ22、ＮＲ21−Ｃ（Ｏ）Ｒ22、Ｃ（Ｏ）−ＮＲ21Ｒ22、Ｎ［Ｃ（Ｏ）Ｒ21］［Ｃ（Ｏ）Ｒ22］、ＳＲ21、ハロゲン、ＣＮ、ＳｉＲSisＲSitＲSiu、及びＯＨから成る群から選択され、
ここで、
Ｒ21、及びＲ22は独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群から選択され、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲe、又はＮＲe−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu、及びＮＯ2から成る群から独立して選択される１〜６個の置換基によって置換されていてよく、
ＲSis、ＲSit、及びＲSiuは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
ここで、
Ｒe、及びＲfは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から独立して選択される１〜５個の置換基によって置換されていてよく、
ここで、
Ｒg、及びＲhは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよい。
【００５３】
ハロゲンは、Ｆ、Ｃｌ、Ｂｒ、及びＩであり得る。
【００５４】
Ｃ1〜4アルキル、Ｃ1〜10アルキル、Ｃ1〜20アルキル、Ｃ1〜30アルキル、Ｃ1〜36アルキル、Ｃ1〜50アルキル、Ｃ1〜60アルキル、及びＣ1〜100アルキルは、分枝鎖状、又は非分枝鎖状であり得る。Ｃ1〜4アルキルの例は、メチル、エチル、ｎ−プロピル、イソプロピル、ｎ−ブチル、ｓｅｃ−ブチル、イソブチル、及びｔｅｒｔブチルである。Ｃ1〜10アルキルの例は、Ｃ1〜4アルキル、ｎ−ペンチル、ネオペンチル、イソペンチル、ｎ−（１−エチル）プロピル、ｎ−ヘキシル、ｎ−ヘプチル、ｎ−オクチル、ｎ−（２−エチル）ヘキシル、ｎ−ノニル、及びｎ−デシルである。Ｃ1〜20アルキルの例は、Ｃ1〜10アルキル、及びｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、及びｎ−イコシル（Ｃ20）である。Ｃ1〜30アルキル、Ｃ1〜36アルキル、Ｃ1〜50アルキル、Ｃ1〜60アルキル、及びＣ1〜100アルキルの例は、Ｃ1〜20アルキル、及びｎ−ドコシル（Ｃ22）、ｎ−テトラコシル（Ｃ24）、ｎ−ヘキサコシル（Ｃ26）、ｎ−オクタコシル（Ｃ28）、及びｎ−トリアコンチル（Ｃ30）である。
【００５５】
Ｃ2〜10アルケニル、Ｃ2〜20アルケニル、Ｃ2〜30アルケニル、Ｃ2〜60アルケニル、及びＣ2〜100アルケニルは、分枝鎖状、又は非分枝鎖状であり得る。Ｃ2〜10アルケニルの例は、ビニル、プロペニル、ｃｉｓ−２−ブテニル、ｔｒａｎｓ−２−ブテニル、３−ブテニル、ｃｉｓ−２−ペンテニル、ｔｒａｎｓ−２−ペンテニル、ｃｉｓ−３−ペンテニル、ｔｒａｎｓ−３−ペンテニル、４−ペンテニル、２−メチル−３−ブテニル、ヘキセニル、ヘプテニル、オクテニル、ノネニル、及びドセニルである。Ｃ2〜20アルケニルの例は、Ｃ2〜10アルケニル、及びリノレイル（Ｃ18）、リノレニル（Ｃ18）、オレイル（Ｃ18）、及びアラキドニル（Ｃ20）である。Ｃ2〜30アルケニル、Ｃ2〜60アルケニル、及びＣ2〜100アルケニルの例は、Ｃ2〜20アルケニル、及びエルシル（Ｃ22）である。
【００５６】
Ｃ2〜10アルキニル、Ｃ2〜20アルキニル、Ｃ2〜30アルキニル、Ｃ2〜60アルキニル、及びＣ2〜100アルキニルは、分枝鎖状、又は非分枝鎖状であり得る。Ｃ2〜10アルキニルの例は、エチニル、２−プロピニル、２−ブチニル、３−ブチニル、ペンチニル、ヘキシニル、ヘプチニル、オクチニル、ノニニル、及びデシニルである。Ｃ2〜20アルキニル、Ｃ2〜30アルキニル、Ｃ2〜60アルキニル、及びＣ2〜100アルキニルの例は、Ｃ2〜10アルキニル、及びウンデシニル、ドデシニル、ウンデシニル、ドデシニル、トリデシニル、テトラデシニル、ペンタデシニル、ヘキサデシニル、ヘプタデシニル、オクタデシニル、ノナデシニル、及びイコシニル（Ｃ20）である。
【００５７】
Ｃ5〜6シクロアルキルの例は、シクロペンチル、及びシクロヘキシルである。Ｃ5〜8シクロアルキルの例は、Ｃ5〜6シクロアルキル、及びシクロヘプチル、及びシクロオクチルである。Ｃ5〜12シクロアルキルは、Ｃ5〜8シクロアルキル、及びシクロノニル、シクロデシル、シクロウンデシル、及びシクロドデシルである。
【００５８】
Ｃ6〜10アリールの例は、フェニル、
【化７】
0006720141.tif 000009
である。
【００５９】
Ｃ6〜14アリールの例は、Ｃ6〜10アリール、及び
【化８−１】
0006720141.tif 000010
【化８−２】
0006720141.tif 000011
である。
【００６０】
Ｃ6〜18アリールの例は、Ｃ6〜14アリール、及び
【化９】
0006720141.tif 000012
である。
【００６１】
５〜１０員環のヘテロアリールは、５〜１０員環の単環式又は多環式の、例えば二環式、三環式、若しくは四環式の環系であり、この環系は、複素芳香族環を少なくとも１個有し、かつ非芳香族環（この環は＝Ｏによって置換されていてよい）も有することができる。
【００６２】
５〜１４員環のヘテロアリールは、５〜１４員環の単環式又は多環式の、例えば二環式、三環式、若しくは四環式の環系であり、この環系は、複素芳香族環を少なくとも１個有し、かつ非芳香族環（この環は＝Ｏによって置換されていてよい）も有することができる。
【００６３】
５〜２０員環のヘテロアリールは、５〜２０員環の単環式又は多環式の、例えば二環式、三環式、若しくは四環式の環系であり、この環系は、複素芳香族環を少なくとも１個有し、かつ非芳香族環（この環は＝Ｏによって置換されていてよい）も有することができる。
【００６４】
５〜１０員環のヘテロアリールの例は、以下のものである：
【化１０−１】
0006720141.tif 000013
【化１０−２】
0006720141.tif 000014
【００６５】
５〜１４員環のヘテロアリールの例は、５〜１０員環のヘテロアリールについて挙げた例、及び以下のものである：
【化１１−１】
0006720141.tif 000015
【化１１−２】
0006720141.tif 000016
【００６６】
５〜２０員環のヘテロアリールの例は、５〜１４員環のヘテロアリールについて挙げた例、及び以下のものである：
【化１２−１】
0006720141.tif 000017
【化１２−２】
0006720141.tif 000018
上記式中、
Ｒ100、及びＲ101は独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群からそれぞれ選択されるか、又はＲ100、及びＲ101は、同じ原子に結合している場合、これらが結合している原子と一緒になって、５〜１２員環の環系を形成し、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲq、ＯＣ（Ｏ）−Ｒq、Ｃ（Ｏ）−ＯＲq、Ｃ（Ｏ）−Ｒq、ＮＲqＲr、ＮＲq−Ｃ（Ｏ）Ｒr、Ｃ（Ｏ）−ＮＲqＲr、Ｎ［Ｃ（Ｏ）Ｒq］［Ｃ（Ｏ）Ｒr］、ＳＲq、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲq、ＯＣ（Ｏ）−Ｒq、Ｃ（Ｏ）−ＯＲq、Ｃ（Ｏ）−Ｒq、ＮＲqＲr、ＮＲq−Ｃ（Ｏ）Ｒr、Ｃ（Ｏ）−ＮＲqＲr、Ｎ［Ｃ（Ｏ）Ｒq］［Ｃ（Ｏ）Ｒr］、ＳＲq、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲq、ＯＣ（Ｏ）−Ｒq、Ｃ（Ｏ）−ＯＲq、Ｃ（Ｏ）−Ｒq、ＮＲqＲr、ＮＲq−Ｃ（Ｏ）Ｒr、Ｃ（Ｏ）−ＮＲqＲr、Ｎ［Ｃ（Ｏ）Ｒq］［Ｃ（Ｏ）Ｒr］、ＳＲq、ハロゲン、ＣＮ、及びＮＯ2から成る群から独立して選択される１〜５個の置換基によって置換されていてよく、
５〜１２員環の環系は、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲq、ＯＣ（Ｏ）−Ｒq、Ｃ（Ｏ）−ＯＲq、Ｃ（Ｏ）−Ｒq、ＮＲqＲr、ＮＲq−Ｃ（Ｏ）Ｒr、Ｃ（Ｏ）−ＮＲqＲr、Ｎ［Ｃ（Ｏ）Ｒq］［Ｃ（Ｏ）Ｒr］、ＳＲq、ハロゲン、ＣＮ、及びＮＯ2から成る群から選択される１〜５個の置換基によって置換されていてよく、
ここで、
Ｒq、及びＲrは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
Ｃ6〜18アリーレンは、６〜１８員環の単環式又は多環式の、例えば二環式、三環式、若しくは四環式の環系であり、この環系は、炭素芳香族環を少なくとも１個有し、かつ非芳香族環（この環は＝Ｏによって置換されていてよい）も有することができる。
【００６７】
Ｃ6〜18アリーレンの例は、
【化１３】
0006720141.tif 000019
であり、
上記式中、
Ｒ102、及びＲ103は独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群からそれぞれ選択されるか、又はＲ102、及びＲ103は、同じ原子に結合している場合、これらが結合している原子と一緒になって、５〜１２員環の環系を形成し、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2から成る群から独立して選択される１〜５個の置換基によって置換されていてよく、
５〜１２員環の環系は、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮ、及びＮＯ2から成る群から選択される１〜５個の置換基によって置換されていてよく、
ここで、
Ｒs、及びＲtは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
５〜２０員環のヘテロアリーレンは、５〜２０員環の単環式又は多環式の、例えば二環式、三環式、若しくは四環式の環系であり、この環系は、複素芳香族環を少なくとも１個有し、かつ非芳香族環（この環は＝Ｏによって置換されていてよい）も有することができる。
【００６８】
５〜２０員環のヘテロアリーレンの例は、以下のものである：
【化１４−１】
0006720141.tif 000020
【化１４−２】
0006720141.tif 000021
【化１４−３】
0006720141.tif 000022
【化１４−４】
0006720141.tif 000023
上記式中、
Ｒ104、及びＲ105は独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群からそれぞれ選択されるか、又はＲ104、及びＲ105は、同じ原子に結合している場合、これらが結合している原子と一緒になって、５〜１２員環の環系を形成し、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒv、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から独立して選択される１〜５個の置換基によって置換されていてよく、
５〜１２員環の環系は、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
ここで、
Ｒu、及びＲvは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよい。
【００６９】
５〜１２員環の環系は、Ｒ100とＲ101、Ｒ102とＲ103のそれぞれ、Ｒ104とＲ105のそれぞれが結合している原子に加えて、ＣＨ2、Ｏ、Ｓ、及びＮＲwから成る群から選択される環員を有することができ、ここでＲwはそれぞれ、Ｈ、Ｃ1〜10アルキル、Ｃ2〜10アルケニル、及びＣ2〜10アルキニルから成る群から選択される。
【００７０】
０．５〜１．８ｅＶの範囲にあるバンドギャップを有する半導体ポリマーは好ましくは、式（１）及び／又は（５）の単位を、ポリマーの質量に対して少なくとも６０質量％含有する。
【００７１】
０．５〜１．８ｅＶの範囲にあるバンドギャップを有する半導体ポリマーはより好ましくは、式（１）及び／又は（５）の単位を、ポリマーの質量に対して少なくとも８０質量％含有する。
【００７２】
０．５〜１．８ｅＶの範囲にあるバンドギャップを有する半導体ポリマーはさらにより好ましくは、式（１）及び／又は（５）の単位を、ポリマーの質量に対して少なくとも９５質量％含有する。
【００７３】
半導体ポリマーは最も好ましくは、実質的に式（１）及び／又は（５）の単位から成る。
【００７４】
ｂ及びｃは好ましくは、相互に独立して１、２、３、又は４である。ｂ及びｃはより好ましくは、相互に独立して１、２、又は３である。
【００７５】
ａ及びｄは好ましくは、相互に独立して０、１、２、又は３である。ａ及びｄはより好ましくは、相互に独立して０、１、又は２である。ａ及びｄはさらにより好ましくは、相互に独立して０、又は１である。最も好ましくは、ａ及びｄは、０である。
【００７６】
好ましくは、ｎは０、１、又は２であり、ｍは０、１、又は２である。より好ましくは、ｎは０、又は１であり、ｍは０、１、又は２である。最も好ましくは、ｎは０であり、ｍは０、１、又は２である。
【００７７】
Ｒ1は好ましくは、Ｈ、Ｃ1〜100アルキル、Ｃ2〜100アルケニル、Ｃ2〜100アルキニル、Ｃ5〜12シクロアルキル、Ｃ6〜18アリール、及び５〜２０員環のヘテロアリールから成る群からそれぞれ選択され、
ここで、
Ｃ1〜100アルキル、Ｃ2〜100アルケニル、及びＣ2〜100アルキニルは、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜４０個の置換基によって置換されていてよく、Ｃ1〜100アルキル、Ｃ2〜100アルケニル、及びＣ2〜100アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲa、又はＮＲa−ＣＯによって置き換えられていてよく、
Ｃ6〜18アリール、及び５〜２０員環のヘテロアリールは、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜６個の置換基によって置換されていてよく、
ここで、
Ｒa、及びＲbは独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
ＲSia、ＲSib、及びＲSicは独立して、Ｈ、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、Ｏ−Ｃ1〜60アルキル、Ｏ−Ｃ2〜60アルケニル、Ｏ−Ｃ2〜60アルキニル、Ｏ−Ｃ5〜8シクロアルキル、及び−［Ｏ−ＳｉＲSidＲSie］o−ＲSifから成る群から選択され、
ここで、
ｏは、１〜５０の整数であり、
ＲSid、ＲSie、及びＲSifは独立して、Ｈ、Ｃ1〜60アルキル、Ｃ2〜60アルケニル、Ｃ2〜60アルキニル、Ｃ5〜8シクロアルキル、Ｃ6〜14アリール、及び−［Ｏ−ＳｉＲSigＲSih］p−ＲSiiから成る群から選択され、
ここで、
ｐは、１〜５０の整数であり、
ＲSig、ＲSih、及びＲSiiは独立して、Ｈ、Ｃ1〜30アルキル、Ｃ2〜30アルケニル、Ｃ2〜30アルキニル、Ｃ5〜6シクロアルキル、Ｃ6〜10アリール、及びＯ−Ｓｉ（ＣＨ3）3から成る群から選択され、
Ｒ5、Ｒ6、Ｒ50、Ｒ60、Ｒ500、及びＲ600は独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
Ｃ1〜60アルキル、Ｃ2〜60アルケニル、及びＣ2〜60アルキニルは、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から選択される１〜２０個の置換基によって置換されていてよく、Ｃ1〜60アルキル、Ｃ2〜60アルケニル、及びＣ2〜60アルキニルの少なくとも２個のＣＨ2基（ただし、隣接するＣＨ2基ではない）は、Ｏ又はＳによって置き換えられていてよく、
Ｃ5〜8シクロアルキルは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から選択される１〜５個の置換基によって置換されていてよく、Ｃ5〜8シクロアルキルの１個又は２個のＣＨ2基（ただし、隣接するＣＨ2基ではない）は、Ｏ、Ｓ、ＯＣ（Ｏ）、ＣＯ、ＮＲc、又はＮＲc−ＣＯによって置き換えられていてよく、
Ｃ6〜14アリール、及び５〜１４員環のヘテロアリールは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から独立して選択される１〜５個の置換基によって置換されていてよく、
ここで、
Ｒc、及びＲdは独立して、Ｈ、Ｃ1〜30アルキル、Ｃ2〜30アルケニル、及びＣ2〜30アルキニルから成る群から選択され、
ＲSij、ＲSik、及びＲSilは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSimＲSin］q−ＲSioから成る群から選択され、
ここで、
ｑは、１〜５０の整数であり、
ＲSim、ＲSin、ＲSioは独立して、Ｈ、Ｃ1〜30アルキル、Ｃ2〜30アルケニル、Ｃ2〜30アルキニル、Ｃ5〜6シクロアルキル、Ｃ6〜10アリール、５〜１０員環のヘテロアリール、Ｏ−Ｃ1〜30アルキル、Ｏ−Ｃ2〜30アルケニル、Ｏ−Ｃ2〜30アルキニル、Ｏ−Ｃ5〜6シクロアルキル、Ｏ−Ｃ6〜10アリール、Ｏ−５〜１０員環のヘテロアリール、−［Ｏ−ＳｉＲSipＲSiq］r−ＲSir、ＮＲ70Ｒ80、ハロゲン、及びＯ−Ｃ（Ｏ）−Ｒ70から成る群から選択され、
ここで、
ｒは、１〜５０の整数であり、
ＲSip、ＲSiq、ＲSirは独立して、Ｈ、Ｃ1〜30アルキル、Ｃ2〜30アルケニル、Ｃ2〜30アルキニル、Ｃ5〜6シクロアルキル、Ｃ6〜10アリール、５〜１０員環のヘテロアリール、Ｏ−Ｃ1〜30アルキル、Ｏ−Ｃ2〜30アルケニル、Ｏ−Ｃ2〜30アルキニル、Ｏ−Ｃ5〜6シクロアルキル、Ｏ−Ｃ6〜10アリール、Ｏ−５〜１０員環のヘテロアリール、Ｏ−Ｓｉ（ＣＨ3）3、ＮＲ700Ｒ800、ハロゲン、及びＯ−Ｃ（Ｏ）−Ｒ700から成る群から選択され、
Ｒ7、Ｒ8、Ｒ70、Ｒ80、Ｒ700、及びＲ800は独立して、Ｈ、Ｃ1〜30アルキル、Ｃ2〜30アルケニル、Ｃ2〜30アルキニル、Ｃ5〜6シクロアルキル、Ｃ6〜10アリール、及び５〜１０員環のヘテロアリールから成る群から選択され、
Ｃ1〜30アルキル、Ｃ2〜30アルケニル、及びＣ2〜30アルキニルは、ハロゲン、及びＣＮから成る群から選択される１〜１０個の置換基によって置換されていてよい。
【００７８】
より好ましくは、Ｒ1はそれぞれ、Ｃ1〜100アルキル、Ｃ2〜100アルケニル、及びＣ2〜100アルキニルから成る群から選択され、
ここで、
Ｃ1〜100アルキル、Ｃ2〜100アルケニル、及びＣ2〜100アルキニルは、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜４０個の置換基によって置換されていてよく、Ｃ1〜100アルキル、Ｃ2〜100アルケニル、及びＣ2〜100アルキニルの少なくとも２個のＣＨ2基（ただし、隣接するＣＨ2基ではない）は、Ｏ又はＳによって置き換えられていてよく、
ここで、
Ｒa、及びＲbは独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
ＲSia、ＲSib、及びＲSicは独立して、Ｈ、Ｃ1〜60アルキル、Ｃ2〜60アルケニル、Ｃ2〜60アルキニル、Ｃ5〜8シクロアルキル、Ｃ6〜14アリール、及び−［Ｏ−ＳｉＲSidＲSie］o−ＲSifから成る群から選択され、
ここで、
ｏは、１〜５０の整数であり、
ＲSid、ＲSie、及びＲSifは独立して、Ｈ、Ｃ1〜60アルキル、Ｃ2〜60アルケニル、Ｃ2〜60アルキニル、Ｃ5〜8シクロアルキル、Ｃ6〜14アリール、及び−［Ｏ−ＳｉＲSigＲSih］p−ＲSiiから成る群から選択され、
ここで、
ｐは、１〜５０の整数であり、
ＲSig、ＲSih、ＲSiiは独立して、Ｈ、Ｃ1〜30アルキル、Ｃ2〜30アルケニル、Ｃ2〜30アルキニル、Ｃ5〜6シクロアルキル、Ｃ6〜10アリール、及びＯ−Ｓｉ（ＣＨ3）3から成る群から選択され、
Ｒ5、Ｒ6、Ｒ50、Ｒ60、Ｒ500、及びＲ600は独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
Ｃ1〜60アルキル、Ｃ2〜60アルケニル、及びＣ2〜60アルキニルは、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から選択される１〜２０個の置換基によって置換されていてよく、Ｃ1〜60アルキル、Ｃ2〜60アルケニル、及びＣ2〜60アルキニルの少なくとも２個のＣＨ2基（ただし、隣接するＣＨ2基ではない）は、Ｏ又はＳによって置き換えられていてよく、
Ｃ5〜8シクロアルキルは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から選択される１〜５個の置換基によって置換されていてよく、Ｃ5〜8シクロアルキルの１個又は２個のＣＨ2基（ただし、隣接するＣＨ2基ではない）は、Ｏ、Ｓ、ＯＣ（Ｏ）、ＣＯ、ＮＲc、又はＮＲc−ＣＯによって置き換えられていてよく、
Ｃ6〜14アリール、及び５〜１４員環のヘテロアリールは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から独立して選択される１〜５個の置換基によって置換されていてよく、
ここで、
Ｒc、及びＲdは独立して、Ｈ、Ｃ1〜30アルキル、Ｃ2〜30アルケニル、及びＣ2〜30アルキニルから成る群から選択され、
ＲSij、ＲSik、及びＲSilは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSimＲSin］q−ＲSioから成る群から選択され、
ここで、
ｑは、１〜５０の整数であり、
ＲSim、ＲSin、ＲSioは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSipＲSiq］r−ＲSirから成る群から選択され、
ここで、
ｒは、１〜５０の整数であり、
ＲSip、ＲSiq、ＲSirは独立して、Ｈ、Ｃ1〜30アルキル、Ｃ2〜30アルケニル、Ｃ2〜30アルキニル、Ｃ5〜6シクロアルキル、Ｃ6〜10アリール、及びＯ−Ｓｉ（ＣＨ3）3から成る群から選択され、
Ｒ7、Ｒ8、Ｒ70、Ｒ80、Ｒ700、及びＲ800は独立して、Ｈ、Ｃ1〜30アルキル、Ｃ2〜30アルケニル、Ｃ2〜30アルキニル、Ｃ5〜6シクロアルキル、Ｃ6〜10アリール、及び５〜１０員環のヘテロアリールから成る群から選択され、
Ｃ1〜30アルキル、Ｃ2〜30アルケニル、及びＣ2〜30アルキニルは、ハロゲン、及びＣＮから成る群から選択される１〜１０個の置換基によって置換されていてよい。
【００７９】
さらにより好ましくは、Ｒ1はそれぞれ、Ｃ1〜50アルキル、Ｃ2〜50アルケニル、及びＣ2〜50アルキニルから成る群から選択され、
ここで、
Ｃ1〜50アルキル、Ｃ2〜50アルケニル、及びＣ2〜50アルキニルは、Ｃ5〜6シクロアルキル、Ｃ6〜10アリール、５〜１０員環のヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜２０個の置換基によって置換されていてよく、Ｃ1〜50アルキル、Ｃ2〜50アルケニル、及びＣ2〜50アルキニルの少なくとも２個のＣＨ2基（ただし、隣接するＣＨ2基ではない）は、Ｏ又はＳによって置き換えられていてよく、
ここで、
Ｒa、及びＲbは独立して、Ｈ、Ｃ1〜30アルキル、Ｃ2〜30アルケニル、Ｃ2〜30アルキニル、Ｃ5〜6シクロアルキル、及びＣ6〜10アリールから成る群から選択され、
ＲSia、ＲSib、及びＲSicは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSidＲSie］o−ＲSifから成る群から選択され、
ここで、
ｏは、１〜５０の整数であり、
ＲSid、ＲSie、ＲSifは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSigＲSih］p−ＲSiiから成る群から選択され、
ここで、
ｐは、１〜５０の整数であり、
ＲSig、ＲSih、ＲSiiは独立して、Ｈ、Ｃ1〜30アルキル、Ｃ2〜30アルケニル、Ｃ2〜30アルキニル、Ｃ5〜6シクロアルキル、Ｃ6〜10アリール、及び−Ｏ−Ｓｉ（ＣＨ3）3から成る群から選択され、
Ｒ5、Ｒ6、Ｒ50、Ｒ60、Ｒ500、及びＲ600は独立して、Ｈ、Ｃ1〜30アルキル、Ｃ2〜30アルケニル、Ｃ2〜30アルキニル、Ｃ5〜6シクロアルキル、Ｃ6〜10アリール、及び５〜１０員環のヘテロアリールから成る群から選択され、
Ｃ1〜30アルキル、Ｃ2〜30アルケニル、及びＣ2〜30アルキニルは、ハロゲン、及びＣＮから成る群から選択される１〜１０個の置換基によって置換されていてよい。
【００８０】
最も好ましくは、Ｒ1はそれぞれ、Ｃ1〜36アルキル、Ｃ2〜36アルケニル、及びＣ2〜36アルキニルから成る群から選択され、
ここで、
Ｃ1〜36アルキル、Ｃ2〜36アルケニル、及びＣ2〜36アルキニルは、Ｃ5〜6シクロアルキル、Ｃ6〜10アリール、５〜１０員環のヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜２０個の置換基によって置換されていてよく、Ｃ1〜36アルキル、Ｃ2〜36アルケニル、及びＣ2〜36アルキニルの少なくとも２個のＣＨ2基（ただし、隣接するＣＨ2基ではない）は、Ｏ又はＳによって置き換えられていてよく、
ここで、
Ｒa、及びＲbは独立して、Ｈ、Ｃ1〜20アルキル、Ｃ2〜20アルケニル、Ｃ2〜20アルキニル、Ｃ5〜6シクロアルキル、及びＣ6〜10アリールから成る群から選択され、
ＲSia、ＲSib、及びＲSicは独立して、Ｈ、Ｃ1〜20アルキル、Ｃ2〜20アルケニル、Ｃ2〜20アルキニル、Ｃ5〜6シクロアルキル、Ｃ6〜10アリール、及び−［Ｏ−ＳｉＲSidＲSie］o−ＲSifから成る群から選択され、
ここで、
ｏは、１〜５０の整数であり、
ＲSid、ＲSie、ＲSifは独立して、Ｈ、Ｃ1〜30アルキル、Ｃ2〜20アルケニル、Ｃ2〜20アルキニル、Ｃ5〜6シクロアルキル、Ｃ6〜10アリール、及び−［Ｏ−ＳｉＲSigＲSih］p−ＲSiiから成る群から選択され、
ここで、
ｐは、１〜５０の整数であり、
ＲSig、ＲSih、ＲSiiは独立して、Ｈ、Ｃ1〜30アルキル、Ｃ2〜20アルケニル、Ｃ2〜20アルキニル、Ｃ5〜6シクロアルキル、Ｃ6〜10アリール、及びＯ−Ｓｉ（ＣＨ3）3から成る群から選択され、
Ｒ5、Ｒ6、Ｒ50、Ｒ60、Ｒ500、及びＲ600は独立して、Ｈ、Ｃ1〜20アルキル、Ｃ2〜20アルケニル、Ｃ2〜20アルキニル、Ｃ5〜6シクロアルキル、Ｃ6〜10アリール、及び５〜１０員環のヘテロアリールから成る群から選択され、
Ｃ1〜20アルキル、Ｃ2〜20アルケニル、及びＣ2〜20アルキニルは、ハロゲン、及びＣＮから成る群から選択される１〜１０個の置換基によって置換されていてよい。
【００８１】
特にＲ1はそれぞれ、非置換のＣ1〜36アルキルである。
【００８２】
Ｌ1、及びＬ2は好ましくは、相互に独立して、Ｃ6〜18アリーレン、５〜２０員環のヘテロアリーレン、
【化１５】
0006720141.tif 000024
から成る群からそれぞれ選択され、
ここで、
Ｃ6〜18アリーレン、及び５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSix、及びＯＨから成る群からそれぞれ選択される１〜６個の置換基Ｒ3によって置換されていてよく、
ここで、
【化１６】
0006720141.tif 000025
は、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、Ｃ（Ｏ）−Ｒ41、Ｃ（Ｏ）−ＮＲ41Ｒ42、Ｃ（Ｏ）−ＯＲ41、及びＣＮから成る群からそれぞれ選択される１個又は２個の置換基Ｒ4によって置換されていてよく、
ここで、
Ｒ31、Ｒ32、Ｒ41、及びＲ42は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
ここで、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲi、又はＮＲi−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、
ここで、
ＲSiv、ＲSiw、ＲSixは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
Ｒi、及びＲjは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から独立して選択される１〜５個の置換基によって置換されていてよく、
ここで、
Ｒk、及びＲlは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよい。
【００８３】
より好ましくは、Ｌ1、及びＬ2は相互に独立して、５〜２０員環のヘテロアリーレン、
【化１７】
0006720141.tif 000026
から成る群からそれぞれ選択され、
ここで、
５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSix、及びＯＨから成る群からそれぞれ選択される１〜６個の置換基Ｒ3によって置換されていてよく、
ここで、
【化１８】
0006720141.tif 000027
は、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、Ｃ（Ｏ）−Ｒ41、Ｃ（Ｏ）−ＮＲ41Ｒ42、Ｃ（Ｏ）−ＯＲ41、及びＣＮから成る群からそれぞれ選択される１個又は２個の置換基Ｒ4によって置換されていてよく、
ここで、
Ｒ31、Ｒ32、Ｒ41、及びＲ42は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
ここで、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲi、又はＮＲi−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、
ここで、
ＲSiv、ＲSiw、ＲSixは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
Ｒi、及びＲjは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から独立して選択される１〜５個の置換基によって置換されていてよく、
ここで、
Ｒk、及びＲlは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよい。
【００８４】
さらにより好ましくは、Ｌ1、及びＬ2は相互に独立して、５〜２０員環のヘテロアリーレン、
【化１９】
0006720141.tif 000028
から成る群からそれぞれ選択され、
ここで５〜２０員環のヘテロアリーレンは、
【化２０−１】
0006720141.tif 000029
【化２０−２】
0006720141.tif 000030
からなる群から選択され、
ここで、
Ｒ104、及びＲ105は独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群からそれぞれ選択されるか、又はＲ104、及びＲ105は、同じ原子に結合している場合、これらが結合している原子と一緒になって、５〜１２員環の環系を形成し、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から独立して選択される１〜５個の置換基によって置換されていてよく、
５〜１２員環の環系は、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
ここで、
Ｒu、及びＲvは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
ここで、
５〜２０員環のヘテロアリーレンは、Ｃ1〜30アルキル、及びハロゲンから成る群からそれぞれ選択される１〜４個の置換基Ｒ3によって置換されていてよく、
ここで、
【化２１】
0006720141.tif 000031
は、Ｃ1〜30アルキル、Ｃ（Ｏ）−Ｒ41、Ｃ（Ｏ）−ＯＲ41、及びＣＮから成る群からそれぞれ選択される１個又は２個の置換基Ｒ4によって置換されていてよく、
ここで、
Ｒ41はそれぞれ、Ｃ1〜30アルキルである。
【００８５】
さらにより好ましくは、Ｌ1、及びＬ2は相互に独立して、５〜２０員環のヘテロアリーレン、
【化２２】
0006720141.tif 000032
から成る群からそれぞれ選択され、
ここで５〜２０員環のヘテロアリーレンは、
【化２３−１】
0006720141.tif 000033
【化２３−２】
0006720141.tif 000034
からなる群から選択され、
ここで、
Ｒ104、及びＲ105は独立して、Ｈ、及びＣ1〜20アルキルから成る群からそれぞれ選択され、
ここで、
５〜２０員環のヘテロアリーレンは、Ｃ1〜30アルキル、及びハロゲンから成る群からそれぞれ選択される１〜４個の置換基Ｒ3によって置換されていてよく、
ここで、
【化２４】
0006720141.tif 000035
は、非置換である。
【００８６】
最も好ましくは、Ｌ1、及びＬ2は相互に独立して、５〜２０員環のヘテロアリーレン、
【化２５】
0006720141.tif 000036
から成る群からそれぞれ選択され、
ここで５〜２０員環のヘテロアリーレンは、
【化２６】
0006720141.tif 000037
であり、
ここで、
５〜２０員環のヘテロアリーレンは非置換であり、
ここで、
【化２７】
0006720141.tif 000038
は、非置換である。
【００８７】
特にＬ1、及びＬ2は相互に独立してそれぞれ、５〜２０員環のヘテロアリーレンであり、ここで５〜２０員環のヘテロアリーレンは、
【化２８】
0006720141.tif 000039
であり、
ここで、
５〜２０員環のヘテロアリーレンは非置換である。
【００８８】
好ましくはＬ3、及びＬ4は、相互に独立して、Ｃ6〜18アリーレン、及び５〜２０員環のヘテロアリーレンから成る群からそれぞれ選択され、
ここで、
Ｃ6〜18アリーレン、及び５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ91、ＯＣ（Ｏ）−Ｒ91、Ｃ（Ｏ）−ＯＲ91、Ｃ（Ｏ）−Ｒ91、ＮＲ91Ｒ92、ＮＲ91−Ｃ（Ｏ）Ｒ92、Ｃ（Ｏ）−ＮＲ91Ｒ92、ＳＲ91、ハロゲン、ＣＮ、ＳｉＲSiyＲSizＲSiaa、及びＯＨから成る群からそれぞれ選択される１〜６個の置換基Ｒ9によって置換されていてよく、
ここで、
Ｒ91、及びＲ92は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
ここで、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲnＲm、Ｎ［Ｃ（Ｏ）Ｒn］［Ｃ（Ｏ）Ｒm］、ＳＲn、ハロゲン、ＣＮ、ＳｉＲSiyＲSizＲSiaa、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲm、又はＮＲm−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から独立して選択される１〜６個の置換基によって置換されていてよく、
ＲSiy、ＲSiz、ＲSiaaは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
ここで、
Ｒm、及びＲnは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から独立して選択される１〜５個の置換基によって置換されていてよく、
ここで、
Ｒo、及びＲpは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよい。
【００８９】
より好ましくは、Ｌ3、及びＬ4は相互に独立してそれぞれ、５〜２０員環のヘテロアリーレンであり、
ここで、
５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ91、ＯＣ（Ｏ）−Ｒ91、Ｃ（Ｏ）−ＯＲ91、Ｃ（Ｏ）−Ｒ91、ＮＲ91Ｒ92、ＮＲ91−Ｃ（Ｏ）Ｒ92、Ｃ（Ｏ）−ＮＲ91Ｒ92、ＳＲ91、ハロゲン、ＣＮ、ＳｉＲSiyＲSizＲSiaa、及びＯＨから成る群からそれぞれ選択される１〜６個の置換基Ｒ9によって置換されていてよく、
ここで、
Ｒ91、及びＲ92は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲnＲm、Ｎ［Ｃ（Ｏ）Ｒn］［Ｃ（Ｏ）Ｒm］、ＳＲn、ハロゲン、ＣＮ、ＳｉＲSiyＲSizＲSiaa、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲm、又はＮＲm−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から独立して選択される１〜６個の置換基によって置換されていてよく、
ＲSiy、ＲSiz、ＲSiaaは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
ここで、
Ｒm、及びＲnは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から独立して選択される１〜５個の置換基によって置換されていてよく、
ここで、
Ｒo、及びＲpは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよい。
【００９０】
さらにより好ましくは、Ｌ3、及びＬ4は相互に独立してそれぞれ、５〜２０員環のヘテロアリーレンであり、ここで５〜２０員環のヘテロアリーレンは、
【化２９−１】
0006720141.tif 000040
【化２９−２】
0006720141.tif 000041
からなる群から選択され、
上記式中、
Ｒ104、及びＲ105は独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群からそれぞれ選択されるか、又はＲ104、及びＲ105は、同じ原子に結合している場合、これらが結合している原子と一緒になって、５〜１２員環の環系を形成し、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から独立して選択される１〜５個の置換基によって置換されていてよく、
５〜１２員環の環系は、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
ここで、
Ｒu、及びＲvは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
ここで、
５〜２０員環のヘテロアリーレンは、Ｃ1〜30アルキル、及びハロゲンから成る群からそれぞれ選択される１〜３個の置換基Ｒ9によって置換されていてよい。
【００９１】
最も好ましくは、Ｌ3、及びＬ4は相互に独立してそれぞれ、５〜２０員環のヘテロアリーレンであり、
ここで５〜２０員環のヘテロアリーレンは、
【化３０】
0006720141.tif 000042
からなる群から選択され、
上記式中、
５〜２０員環のヘテロアリーレンは、Ｃ1〜30アルキル、及びハロゲンから成る群からそれぞれ選択される１個の置換基Ｒ9によって置換されていてよい。
【００９２】
特にＬ3、及びＬ4は相互に独立してそれぞれ、５〜２０員環のヘテロアリーレンであり、
ここで５〜２０員環のヘテロアリーレンは、
【化３１】
0006720141.tif 000043
であり、
ここで、
５〜２０員環のヘテロアリーレンは非置換である。
【００９３】
Ａは好ましくは、
【化３２】
0006720141.tif 000044
から成る群から選択され、
上記式中、
Ｘはそれぞれ、Ｏ、Ｓ、又はＮＲ1であり、
Ａ１、Ａ２、Ａ３、及びＡ４は、１〜３個の置換基Ｒ2によって置換されていてよい。
【００９４】
Ａはより好ましくは、
【化３３】
0006720141.tif 000045
であり、
上記式中、
Ｘはそれぞれ、Ｓ、又はＮＲ1であり、
Ａ１及びＡ４は、１〜３個の置換基Ｒ2によって置換されていてよい。
【００９５】
Ａは最も好ましくは、
【化３４】
0006720141.tif 000046
であり、
ここで、
Ａ４は、非置換である。
【００９６】
Ｂは好ましくは、
【化３５】
0006720141.tif 000047
から成る群から選択され、
上記式中、
Ｘはそれぞれ、Ｏ、Ｓ、又はＮＲ1であり、
Ｂ１、Ｂ２、Ｂ３、及びＢ４は、１〜３個の置換基Ｒ2によって置換されていてよい。
【００９７】
Ｂはより好ましくは、
【化３６】
0006720141.tif 000048
であり、
上記式中、
Ｘはそれぞれ、Ｓ、又はＮＲ1であり、
Ｂ１及びＢ４は、１〜３個の置換基Ｒ2によって置換されていてよい。
【００９８】
Ｂは最も好ましくは、
【化３７】
0006720141.tif 000049
であり、
ここで、
Ｂ４は、非置換である。
【００９９】
好ましくはＲ2はそれぞれ、Ｃ1〜30アルキル、及びハロゲンから成る群から選択され、
ここで、
Ｃ1〜30アルキルは、Ｃ5〜8シクロアルキル、Ｃ6〜14アリール、５〜１４員環のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu、及びＮＯ2から成る群から独立して選択される１〜１０個の置換基によって置換されていてよく、Ｃ1〜30アルキルの少なくとも２個のＣＨ2基（ただし、隣接するＣＨ2基ではない）は、Ｏ又はＳによって置き換えられていてよく、
ここで、
ＲSis、ＲSit、及びＲSiuは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
Ｒe、及びＲfは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から独立して選択される１〜５個の置換基によって置換されていてよく、
ここで、
Ｒg、及びＲhは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよい。
【０１００】
より好ましくは、Ｒ2はそれぞれ、非置換のＣ1〜30アルキル、及びハロゲンから成る群から選択される。
【０１０１】
式：
【化３８】
0006720141.tif 000050
又は式：
【化３９】
0006720141.tif 000051
の単位を少なくとも１個含有する好ましいポリマーにおいて、
ｂ及びｃは相互に独立して、１、２、３、４、５、又は６であり、
ａ及びｄは相互に独立して、０、１、２、３、又は４であり、
ｎ及びｍは相互に独立して、０、１、２、３、又は４であり、
Ｒ1は、Ｈ、Ｃ1〜100アルキル、Ｃ2〜100アルケニル、Ｃ2〜100アルキニル、Ｃ5〜12シクロアルキル、Ｃ6〜18アリール、及び５〜２０員環のヘテロアリールから成る群からそれぞれ選択され、
ここで、
Ｃ1〜100アルキル、Ｃ2〜100アルケニル、及びＣ2〜100アルキニルは、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜４０個の置換基によって置換されていてよく、Ｃ1〜100アルキル、Ｃ2〜100アルケニル、及びＣ2〜100アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲa、又はＮＲa−ＣＯによって置き換えられていてよく、
Ｃ6〜18アリール、及び５〜２０員環のヘテロアリールは、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜６個の置換基によって置換されていてよく、
ここで、
Ｒa、及びＲbは独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
ＲSia、ＲSib、及びＲSicは独立して、Ｈ、Ｃ1〜60アルキル、Ｃ2〜60アルケニル、Ｃ2〜60アルキニル、Ｃ5〜8シクロアルキル、Ｃ6〜14アリール、５〜１４員環のヘテロアリール、Ｏ−Ｃ1〜60アルキル、Ｏ−Ｃ2〜60アルケニル、Ｏ−Ｃ2〜60アルキニル、Ｏ−Ｃ5〜8シクロアルキル、及び−［Ｏ−ＳｉＲSidＲSie］o−ＲSifから成る群から選択され、
ここで、
ｏは、１〜５０の整数であり、
ＲSid、ＲSie、及びＲSifは独立して、Ｈ、Ｃ1〜60アルキル、Ｃ2〜60アルケニル、Ｃ2〜60アルキニル、Ｃ5〜8シクロアルキル、Ｃ6〜14アリール、及び−［Ｏ−ＳｉＲSigＲSih］p−ＲSiiから成る群から選択され、
ここで、
ｐは、１〜５０の整数であり、
ＲSig、ＲSih、及びＲSiiは独立して、Ｈ、Ｃ1〜30アルキル、Ｃ2〜30アルケニル、Ｃ2〜30アルキニル、Ｃ5〜6シクロアルキル、Ｃ6〜10アリール、及びＯ−Ｓｉ（ＣＨ3）3から成る群から選択され、
Ｒ5、Ｒ6、Ｒ50、Ｒ60、Ｒ500、及びＲ600は独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
Ｃ1〜60アルキル、Ｃ2〜60アルケニル、及びＣ2〜60アルキニルは、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から選択される１〜２０個の置換基によって置換されていてよく、Ｃ1〜60アルキル、Ｃ2〜60アルケニル、及びＣ2〜60アルキニルの少なくとも２個のＣＨ2基（ただし、隣接するＣＨ2基ではない）は、Ｏ又はＳによって置き換えられていてよく、
Ｃ5〜8シクロアルキルは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から選択される１〜５個の置換基によって置換されていてよく、Ｃ5〜8シクロアルキルの１個又は２個のＣＨ2基（ただし、隣接するＣＨ2基ではない）は、Ｏ、Ｓ、ＯＣ（Ｏ）、ＣＯ、ＮＲc、又はＮＲc−ＣＯによって置き換えられていてよく、
Ｃ6〜14アリール、及び５〜１４員環のヘテロアリールは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から独立して選択される１〜５個の置換基によって置換されていてよく、
ここで、
Ｒc、及びＲdは独立して、Ｈ、Ｃ1〜30アルキル、Ｃ2〜30アルケニル、及びＣ2〜30アルキニルから成る群から選択され、
ＲSij、ＲSik、及びＲSilは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSimＲSin］q−ＲSioから成る群から選択され、
ここで、
ｑは、１〜５０の整数であり、
ＲSim、ＲSin、ＲSioは独立して、Ｈ、Ｃ1〜30アルキル、Ｃ2〜30アルケニル、Ｃ2〜30アルキニル、Ｃ5〜6シクロアルキル、Ｃ6〜10アリール、５〜１０員環のヘテロアリール、Ｏ−Ｃ1〜30アルキル、Ｏ−Ｃ2〜30アルケニル、Ｏ−Ｃ2〜30アルキニル、Ｏ−Ｃ5〜6シクロアルキル、Ｏ−Ｃ6〜10アリール、Ｏ−５〜１０員環のヘテロアリール、−［Ｏ−ＳｉＲSipＲSiq］r−ＲSir、ＮＲ70Ｒ80、ハロゲン、及びＯ−Ｃ（Ｏ）−Ｒ70から成る群から選択され、
ここで、
ｒは、１〜５０の整数であり、
ＲSip、ＲSiq、ＲSirは独立して、Ｈ、Ｃ1〜30アルキル、Ｃ2〜30アルケニル、Ｃ2〜30アルキニル、Ｃ5〜6シクロアルキル、Ｃ6〜10アリール、５〜１０員環のヘテロアリール、Ｏ−Ｃ1〜30アルキル、Ｏ−Ｃ2〜30アルケニル、Ｏ−Ｃ2〜30アルキニル、Ｏ−Ｃ5〜6シクロアルキル、Ｏ−Ｃ6〜10アリール、Ｏ−５〜１０員環のヘテロアリール、Ｏ−Ｓｉ（ＣＨ3）3、ＮＲ700Ｒ800、ハロゲン、及びＯ−Ｃ（Ｏ）−Ｒ700から成る群から選択され、
Ｒ7、Ｒ8、Ｒ70、Ｒ80、Ｒ700、及びＲ800は独立して、Ｈ、Ｃ1〜30アルキル、Ｃ2〜30アルケニル、Ｃ2〜30アルキニル、Ｃ5〜6シクロアルキル、Ｃ6〜10アリール、及び５〜１０員環のヘテロアリールから成る群から選択され、
Ｃ1〜30アルキル、Ｃ2〜30アルケニル、及びＣ2〜30アルキニルは、ハロゲン、及びＣＮから成る群から選択される１〜１０個の置換基によって置換されていてよい。
【０１０２】
Ｌ1、及びＬ2は、相互に独立して、Ｃ6〜18アリーレン、５〜２０員環のヘテロアリーレン、
【化４０】
0006720141.tif 000052
から成る群からそれぞれ選択され、 ,
ここで、
Ｃ6〜18アリーレン、及び５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSix、及びＯＨから成る群からそれぞれ選択される１〜６個の置換基Ｒ3によって置換されていてよく、
ここで、
【化４１】
0006720141.tif 000053
は、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、Ｃ（Ｏ）−Ｒ41、Ｃ（Ｏ）−ＮＲ41Ｒ42、Ｃ（Ｏ）−ＯＲ41、及びＣＮから成る群からそれぞれ選択される１個又は２個の置換基Ｒ4によって置換されていてよく、
ここで、
Ｒ31、Ｒ32、Ｒ41、及びＲ42は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
ここで、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲi、又はＮＲi−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、
ここで、
ＲSiv、ＲSiw、ＲSixは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
Ｒi、及びＲjは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から独立して選択される１〜５個の置換基によって置換されていてよく、
ここで、
Ｒk、及びＲlは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
Ｌ3、及びＬ4は、相互に独立して、Ｃ6〜18アリーレン、及び５〜２０員環のヘテロアリーレンから成る群からそれぞれ選択され、
ここで、
Ｃ6〜18アリーレン、及び５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ91、ＯＣ（Ｏ）−Ｒ91、Ｃ（Ｏ）−ＯＲ91、Ｃ（Ｏ）−Ｒ91、ＮＲ91Ｒ92、ＮＲ91−Ｃ（Ｏ）Ｒ92、Ｃ（Ｏ）−ＮＲ91Ｒ92、ＳＲ91、ハロゲン、ＣＮ、ＳｉＲSiyＲSizＲSiaa、及びＯＨから成る群からそれぞれ選択される１〜６個の置換基Ｒ9によって置換されていてよく、
ここで、
Ｒ91、及びＲ92は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
ここで、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲnＲm、Ｎ［Ｃ（Ｏ）Ｒn］［Ｃ（Ｏ）Ｒm］、ＳＲn、ハロゲン、ＣＮ、ＳｉＲSiyＲSizＲSiaa、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲm、又はＮＲm−ＣＯによって置き換えられていてよく、
Ｃ6〜18アリール、及び５〜２０員環のヘテロアリールは独立して、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から選択される１〜６個の置換基によって置換されていてよく、
ＲSiy、ＲSiz、ＲSiaaは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
ここで、
Ｒm、及びＲnは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から独立して選択される１〜５個の置換基によって置換されていてよく、
ここで、
Ｒo、及びＲpは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
Ａは、
【化４２】
0006720141.tif 000054
から成る群から選択され、
かつ
Ｂは、
【化４３】
0006720141.tif 000055
から成る群から選択され、
上記式中、
Ｘはそれぞれ、Ｏ、Ｓ、又はＮＲ1であり、
Ａ１、Ａ２、Ａ３、Ａ４、Ａ５、Ａ６、Ａ７、Ｂ１、Ｂ２、Ｂ３、Ｂ４、Ｂ５、Ｂ６、又はＢ７は、１〜３個の置換基Ｒ2によって置換されていてよく、
Ｒ2はそれぞれ、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ21、ＯＣ（Ｏ）−Ｒ21、Ｃ（Ｏ）−ＯＲ21、Ｃ（Ｏ）−Ｒ21、ＮＲ21Ｒ22、ＮＲ21−Ｃ（Ｏ）Ｒ22、Ｃ（Ｏ）−ＮＲ21Ｒ22、Ｎ［Ｃ（Ｏ）Ｒ21］［Ｃ（Ｏ）Ｒ22］、ＳＲ21、ハロゲン、ＣＮ、ＳｉＲSisＲSitＲSiu、及びＯＨから成る群から選択され、
ここで、
Ｒ21、及びＲ22は独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群から選択され、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲe、又はＮＲe−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu、及びＮＯ2から成る群から独立して選択される１〜６個の置換基によって置換されていてよく、
ＲSis、ＲSit、及びＲSiuは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
ここで、
Ｒe、及びＲfは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から独立して選択される１〜５個の置換基によって置換されていてよく、
ここで、
Ｒg、及びＲhは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよい。
【０１０３】
式：
【化４４】
0006720141.tif 000056
又は式：
【化４５】
0006720141.tif 000057
の単位を少なくとも１個有するより好ましいポリマーにおいて、
ｂ及びｃは相互に独立して、１、２、３、４、５、又は６であり、
ａ及びｄは相互に独立して、０、１、２、又は３であり、
ｎ及びｍは相互に独立して、０、１、２、３、又は４であり、
Ｒ1はそれぞれ、Ｃ1〜100アルキル、Ｃ2〜100アルケニル、及びＣ2〜100アルキニルから成る群から選択され、
ここで、
Ｃ1〜100アルキル、Ｃ2〜100アルケニル、及びＣ2〜100アルキニルは、Ｃ5〜8シクロアルキル、Ｃ6〜14アリール、５〜１４員環のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜４０個の置換基によって置換されていてよく、Ｃ1〜100アルキル、Ｃ2〜100アルケニル、及びＣ2〜100アルキニルの少なくとも２個のＣＨ2基（ただし、隣接するＣＨ2基ではない）は、Ｏ又はＳによって置き換えられていてよく、
ここで、
Ｒa、及びＲbは独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
ＲSia、ＲSib、及びＲSicは独立して、Ｈ、Ｃ1〜60アルキル、Ｃ2〜60アルケニル、Ｃ2〜60アルキニル、Ｃ5〜8シクロアルキル、Ｃ6〜14アリール、及び−［Ｏ−ＳｉＲSidＲSie］o−ＲSifから成る群から選択され、
ここで、
ｏは、１〜５０の整数であり、
ＲSid、ＲSie、及びＲSifは独立して、Ｈ、Ｃ1〜60アルキル、Ｃ2〜60アルケニル、Ｃ2〜60アルキニル、Ｃ5〜8シクロアルキル、Ｃ6〜14アリール、及び−［Ｏ−ＳｉＲSigＲSih］p−ＲSiiから成る群から選択され、
ここで、
ｐは、１〜５０の整数であり、
ＲSig、ＲSih、ＲSiiは独立して、Ｈ、Ｃ1〜30アルキル、Ｃ2〜30アルケニル、Ｃ2〜30アルキニル、Ｃ5〜6シクロアルキル、Ｃ6〜10アリール、及びＯ−Ｓｉ（ＣＨ3）3から成る群から選択され、
Ｒ5、Ｒ6、Ｒ50、Ｒ60、Ｒ500、及びＲ600は独立して、Ｈ、Ｃ1〜60アルキル、Ｃ2〜60アルケニル、Ｃ2〜60アルキニル、Ｃ5〜8シクロアルキル、Ｃ6〜14アリール、及び５〜１４員環のヘテロアリールから成る群から選択され、
Ｃ1〜60アルキル、Ｃ2〜60アルケニル、及びＣ2〜60アルキニルは、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から選択される１〜２０個の置換基によって置換されていてよく、Ｃ1〜60アルキル、Ｃ2〜60アルケニル、及びＣ2〜60アルキニルの少なくとも２個のＣＨ2基（ただし、隣接するＣＨ2基ではない）は、Ｏ又はＳによって置き換えられていてよく、
Ｃ5〜8シクロアルキルは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から選択される１〜５個の置換基によって置換されていてよく、Ｃ5〜8シクロアルキルの１個又は２個のＣＨ2基（ただし、隣接するＣＨ2基ではない）は、Ｏ、Ｓ、ＯＣ（Ｏ）、ＣＯ、ＮＲc、又はＮＲc−ＣＯによって置き換えられていてよく、
Ｃ6〜14アリール、及び５〜１４員環のヘテロアリールは、Ｃ1〜30アルキル、Ｃ2〜30アルケニル、Ｃ2〜30アルキニル、Ｃ5〜6シクロアルキル、Ｃ6〜10アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲン、及びＣＮから成る群から独立して選択される１〜５個の置換基によって置換されていてよく、
ここで、
Ｒc、及びＲdは独立して、Ｈ、Ｃ1〜30アルキル、Ｃ2〜30アルケニル、及びＣ2〜30アルキニルから成る群から選択され、
ＲSij、ＲSik、及びＲSilは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSimＲSin］q−ＲSioから成る群から選択され、
ここで、
ｑは、１〜５０の整数であり、
ＲSim、ＲSin、ＲSioは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSipＲSiq］r−ＲSirから成る群から選択され、
ここで、
ｒは、１〜５０の整数であり、
ＲSip、ＲSiq、ＲSirは独立して、Ｈ、Ｃ1〜30アルキル、Ｃ2〜30アルケニル、Ｃ2〜30アルキニル、Ｃ5〜6シクロアルキル、Ｃ6〜10アリール、及びＯ−Ｓｉ（ＣＨ3）3から成る群から選択され、
Ｒ7、Ｒ8、Ｒ70、Ｒ80、Ｒ700、及びＲ800は独立して、Ｈ、Ｃ1〜30アルキル、Ｃ2〜30アルケニル、Ｃ2〜30アルキニル、Ｃ5〜6シクロアルキル、Ｃ6〜10アリール、及び５〜１０員環のヘテロアリールから成る群から選択され、
Ｃ1〜30アルキル、Ｃ2〜30アルケニル、及びＣ2〜30アルキニルは、ハロゲン、及びＣＮから成る群から選択される１〜１０個の置換基によって置換されていてよく、
Ｌ1、及びＬ2は相互に独立して、５〜２０員環のヘテロアリーレン、
【化４６】
0006720141.tif 000058
から成る群からそれぞれ選択され、
ここで、
５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSix、及びＯＨから成る群からそれぞれ選択される１〜６個の置換基Ｒ3によって置換されていてよく、
ここで、
【化４７】
0006720141.tif 000059
は、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、Ｃ（Ｏ）−Ｒ41、Ｃ（Ｏ）−ＮＲ41Ｒ42、Ｃ（Ｏ）−ＯＲ41、及びＣＮから成る群からそれぞれ選択される１個又は２個の置換基Ｒ4によって置換されていてよく、
ここで、
Ｒ31、Ｒ32、Ｒ41、及びＲ42は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
ここで、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲi、又はＮＲi−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSix、及びＮＯ2から成る群から独立して選択される１〜６個の置換基によって置換されていてよく、
ここで、
ＲSiv、ＲSiw、ＲSixは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
Ｒi、及びＲjは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮ、及びＮＯ2から成る群から独立して選択される１〜５個の置換基によって置換されていてよく、
ここで、
Ｒk、及びＲlは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
Ｌ3、及びＬ4は相互に独立してそれぞれ、５〜２０員環のヘテロアリーレンであり、
ここで、
５〜２０員環のヘテロアリーレンは、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ91、ＯＣ（Ｏ）−Ｒ91、Ｃ（Ｏ）−ＯＲ91、Ｃ（Ｏ）−Ｒ91、ＮＲ91Ｒ92、ＮＲ91−Ｃ（Ｏ）Ｒ92、Ｃ（Ｏ）−ＮＲ91Ｒ92、ＳＲ91、ハロゲン、ＣＮ、ＳｉＲSiyＲSizＲSiaa、及びＯＨから成る群からそれぞれ選択される１〜６個の置換基Ｒ9によって置換されていてよく、
ここで、
Ｒ91、及びＲ92は相互に独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群からそれぞれ選択され、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲnＲm、Ｎ［Ｃ（Ｏ）Ｒn］［Ｃ（Ｏ）Ｒm］、ＳＲn、ハロゲン、ＣＮ、ＳｉＲSiyＲSizＲSiaa、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲm、又はＮＲm−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲm、ＯＣ（Ｏ）−Ｒm、Ｃ（Ｏ）−ＯＲm、Ｃ（Ｏ）−Ｒm、ＮＲmＲn、ＮＲm−Ｃ（Ｏ）Ｒn、Ｃ（Ｏ）−ＮＲmＲn、Ｎ［Ｃ（Ｏ）Ｒm］［Ｃ（Ｏ）Ｒn］、ＳＲm、ハロゲン、ＣＮ、ＳｉＲSiyＲSizＲSiaa、及びＮＯ2から成る群から独立して選択される１〜６個の置換基によって置換されていてよく、
ＲSiy、ＲSiz、ＲSiaaは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
ここで、
Ｒm、及びＲnは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲo、ＯＣ（Ｏ）−Ｒo、Ｃ（Ｏ）−ＯＲo、Ｃ（Ｏ）−Ｒo、ＮＲoＲp、ＮＲo−Ｃ（Ｏ）Ｒp、Ｃ（Ｏ）−ＮＲoＲp、Ｎ［Ｃ（Ｏ）Ｒo］［Ｃ（Ｏ）Ｒp］、ＳＲo、ハロゲン、ＣＮ、及びＮＯ2から成る群から独立して選択される１〜５個の置換基によって置換されていてよく、
ここで、
Ｒo、及びＲpは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
Ａは、
【化４８】
0006720141.tif 000060
から成る群から選択され、
かつ
Ｂは、
【化４９】
0006720141.tif 000061
から成る群から選択され、
上記式中、
Ｘはそれぞれ、Ｏ、Ｓ、又はＮＲ1であり、
Ａ１、Ａ２、Ａ３、Ａ４、Ａ５、Ａ６、Ａ７、Ｂ１、Ｂ２、Ｂ３、Ｂ４、Ｂ５、Ｂ６、又はＢ７は、１〜３個の置換基Ｒ2によって置換されていてよく、
Ｒ2はそれぞれ、Ｃ1〜30アルキル、Ｃ2〜30アルケニル、Ｃ2〜30アルキニル、Ｃ5〜12シクロアルキル、Ｃ6〜18アリール、５〜２０員環のヘテロアリール、ＯＲ21、ＯＣ（Ｏ）−Ｒ21、Ｃ（Ｏ）−ＯＲ21、Ｃ（Ｏ）−Ｒ21、ＮＲ21Ｒ22、ＮＲ21−Ｃ（Ｏ）Ｒ22、Ｃ（Ｏ）−ＮＲ21Ｒ22、Ｎ［Ｃ（Ｏ）Ｒ21］［Ｃ（Ｏ）Ｒ22］、ＳＲ21、ハロゲン、ＣＮ、ＳｉＲSisＲSitＲSiu、及びＯＨから成る群から選択され、
ここで、
Ｒ21、及びＲ22は独立して、Ｈ、Ｃ1〜30アルキル、Ｃ2〜30アルケニル、Ｃ2〜30アルキニル、Ｃ5〜12シクロアルキル、Ｃ6〜18アリール、及び５〜２０員環のヘテロアリールから成る群から選択され、
Ｃ1〜30アルキル、Ｃ2〜30アルケニル、及びＣ2〜30アルキニルは、Ｃ5〜8シクロアルキル、Ｃ6〜14アリール、５〜１４員環のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu、及びＮＯ2から成る群から独立して選択される１〜１０個の置換基によって置換されていてよく、Ｃ1〜30アルキル、Ｃ2〜30アルケニル、及びＣ2〜30アルキニルの少なくとも２個のＣＨ2基（ただし、隣接するＣＨ2基ではない）は、Ｏ又はＳによって置き換えられていてよく、
Ｃ5〜12シクロアルキルは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu、及びＮＯ2から成る群から独立して選択される１〜６個の置換基によって置換されていてよく、Ｃ5〜12シクロアルキルの１個又は２個のＣＨ2基（ただし、隣接するＣＨ2基ではない）は、Ｏ、Ｓ、ＯＣ（Ｏ）、ＣＯ、ＮＲe、又はＮＲe−ＣＯによって置き換えられていてよく、
Ｃ6〜18アリール、及び５〜２０員環のヘテロアリールは、Ｃ1〜20アルキル、Ｃ2〜20アルケニル、Ｃ2〜20アルキニル、Ｃ5〜8シクロアルキル、Ｃ6〜14アリール、５〜１４員環のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu、及びＮＯ2から成る群から独立して選択される１〜６個の置換基によって置換されていてよく、
ＲSis、ＲSit、及びＲSiuは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
ここで、
Ｒe、及びＲfは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から独立して選択される１〜５個の置換基によって置換されていてよく、
ここで、
Ｒg、及びＲhは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよい。
【０１０４】
式：
【化５０】
0006720141.tif 000062
又は式：
【化５１】
0006720141.tif 000063
の単位を少なくとも１個有するさらにより好ましいポリマーにおいて、
ｂ及びｃは相互に独立して、１、２、３、又は４であり、
ａ及びｄは相互に独立して、０、１、又は２であり、
ｎ及びｍは相互に独立して、０、１、又は２であり、
Ｒ1はそれぞれ、Ｃ1〜50アルキル、Ｃ2〜50アルケニル、及びＣ2〜50アルキニルから成る群から選択され、
ここで、
Ｃ1〜50アルキル、Ｃ2〜50アルケニル、及びＣ2〜50アルキニルは、Ｃ5〜6シクロアルキル、Ｃ6〜10アリール、５〜１０員環のヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜２０個の置換基によって置換されていてよく、Ｃ1〜50アルキル、Ｃ2〜50アルケニル、及びＣ2〜50アルキニルの少なくとも２個のＣＨ2基（ただし、隣接するＣＨ2基ではない）は、Ｏ又はＳによって置き換えられていてよく、
ここで、
Ｒa、及びＲbは独立して、Ｈ、Ｃ1〜30アルキル、Ｃ2〜30アルケニル、Ｃ2〜30アルキニル、Ｃ5〜6シクロアルキル、及びＣ6〜10アリールから成る群から選択され、
ＲSia、ＲSib、及びＲSicは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSidＲSie］o−ＲSifから成る群から選択され、
ここで、
ｏは、１〜５０の整数であり、
ＲSid、ＲSie、ＲSifは独立して、Ｈ、Ｃ1〜30アルキル、Ｃ2〜30アルケニル、Ｃ2〜30アルキニル、Ｃ5〜6シクロアルキル、Ｃ6〜10アリール、及び−［Ｏ−ＳｉＲSigＲSih］p−ＲSiiから成る群から選択され、
ここで、
ｐは、１〜５０の整数であり、
ＲSig、ＲSih、ＲSiiは独立して、Ｈ、Ｃ1〜30アルキル、Ｃ2〜30アルケニル、Ｃ2〜30アルキニル、Ｃ5〜6シクロアルキル、Ｃ6〜10アリール、及びＯ−Ｓｉ（ＣＨ3）3から成る群から選択され、
Ｒ5、Ｒ6、Ｒ50、Ｒ60、Ｒ500、及びＲ600は独立して、Ｈ、Ｃ1〜30アルキル、Ｃ2〜30アルケニル、Ｃ2〜30アルキニル、Ｃ5〜6シクロアルキル、Ｃ6〜10アリール、及び５〜１０員環のヘテロアリールから成る群から選択され、
Ｃ1〜30アルキル、Ｃ2〜30アルケニル、及びＣ2〜30アルキニルは、ハロゲン、及びＣＮから成る群から選択される１〜１０個の置換基によって置換されていてよく、
Ｌ1、及びＬ2は相互に独立して、５〜２０員環のヘテロアリーレン、
【化５２】
0006720141.tif 000064
から成る群からそれぞれ選択され、
ここで５〜２０員環のヘテロアリーレンは、
【化５３−１】
0006720141.tif 000065
【化５３−２】
0006720141.tif 000066
からなる群から選択され、
上記式中、
Ｒ104、及びＲ105は独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群からそれぞれ選択されるか、又はＲ104、及びＲ105は、同じ原子に結合している場合、これらが結合している原子と一緒になって、５〜１２員環の環系を形成し、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から独立して選択される１〜５個の置換基によって置換されていてよく、
５〜１２員環の環系は、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
ここで、
Ｒu、及びＲvは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
ここで、
５〜２０員環のヘテロアリーレンは、Ｃ1〜30アルキル、及びハロゲンから成る群からそれぞれ選択される１〜４個の置換基Ｒ3によって置換されていてよく、
ここで、
【化５４】
0006720141.tif 000067
は、Ｃ1〜30アルキル、Ｃ（Ｏ）−Ｒ41、Ｃ（Ｏ）−ＯＲ41、及びＣＮから成る群からそれぞれ選択される１個又は２個の置換基Ｒ4によって置換されていてよく、
ここで、
Ｒ41はそれぞれ、Ｃ1〜30アルキルであり、
Ｌ3、及びＬ4は相互に独立してそれぞれ、５〜２０員環のヘテロアリーレンであり、ここで５〜２０員環のヘテロアリーレンは、
【化５５−１】
0006720141.tif 000068
【化５５−２】
0006720141.tif 000069
からなる群から選択され、
ここで、
Ｒ104、及びＲ105は独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群からそれぞれ選択されるか、又はＲ104、及びＲ105は、同じ原子に結合している場合、これらが結合している原子と一緒になって、５〜１２員環の環系を形成し、
ここで、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から独立して選択される１〜５個の置換基によって置換されていてよく、
５〜１２員環の環系は、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲu、ＯＣ（Ｏ）−Ｒu、Ｃ（Ｏ）−ＯＲu、Ｃ（Ｏ）−Ｒu、ＮＲuＲv、ＮＲu−Ｃ（Ｏ）Ｒv、Ｃ（Ｏ）−ＮＲuＲv、Ｎ［Ｃ（Ｏ）Ｒu］［Ｃ（Ｏ）Ｒv］、ＳＲu、ハロゲン、ＣＮ、及びＮＯ2から成る群から選択される１〜５個の置換基によって置換されていてよく、
ここで、
Ｒu、及びＲvは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよく、
ここで、
５〜２０員環のヘテロアリーレンは、Ｃ1〜30アルキル、及びハロゲンから成る群からそれぞれ選択される１〜３個の置換基Ｒ9によって置換されていてよく、
Ａは、
【化５６】
0006720141.tif 000070
から成る群から選択され、
上記式中、
Ｘはそれぞれ、Ｏ、Ｓ、又はＮＲ1であり、
Ａ１、Ａ２、Ａ３、及びＡ４は、１〜３個の置換基Ｒ2によって置換されていてよく、
かつ
Ｂは、
【化５７】
0006720141.tif 000071
から成る群から選択され、
上記式中、
Ｘはそれぞれ、Ｏ、Ｓ、又はＮＲ1であり、
Ｂ１、Ｂ２、Ｂ３、及びＢ４は、１〜３個の置換基Ｒ2によって置換されていてよく、
ここで、
Ｒ2はそれぞれ、Ｃ1〜30アルキル、及びハロゲンから成る群から選択され、
ここで、
Ｃ1〜30アルキルは、Ｃ5〜8シクロアルキル、Ｃ6〜14アリール、５〜１４員環のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiu、及びＮＯ2から成る群から独立して選択される１〜１０個の置換基によって置換されていてよく、Ｃ1〜30アルキルの少なくとも２個のＣＨ2基（ただし、隣接するＣＨ2基ではない）は、Ｏ又はＳによって置き換えられていてよく、
ここで、
ＲSis、ＲSit、及びＲSiuは相互に独立して、Ｈ、Ｃ1〜20アルキル、Ｃ2〜20アルケニル、Ｃ2〜20アルキニル、Ｃ5〜6シクロアルキル、フェニル、及びＯ−Ｓｉ（ＣＨ3）3から成る群から選択され、
Ｒe、及びＲfは独立して、Ｈ、Ｃ1〜20アルキル、Ｃ2〜20アルケニル、Ｃ2〜20アルキニル、Ｃ5〜8シクロアルキル、Ｃ6〜14アリール、及び５〜１４員環のヘテロアリールから成る群から選択され、
Ｃ1〜20アルキル、Ｃ2〜20アルケニル、及びＣ2〜20アルキニルは、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から選択される１〜５個の置換基によって置換されていてよく、
Ｃ5〜8シクロアルキルは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から選択される１〜５個の置換基によって置換されていてよく、
Ｃ6〜14アリール、及び５〜１４員環のヘテロアリールは、Ｃ1〜10アルキル、Ｃ2〜10アルケニル、Ｃ2〜10アルキニル、Ｃ5〜6シクロアルキル、Ｃ6〜10アリール、５〜１０員環のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮ、及びＮＯ2から成る群から独立して選択される１〜５個の置換基によって置換されていてよく、
ここで、
Ｒg、及びＲhは独立して、Ｈ、Ｃ1〜10アルキル、Ｃ2〜10アルケニル、及びＣ2〜10アルキニルから成る群から選択され、
ここで、
Ｃ1〜10アルキル、Ｃ2〜10アルケニル、及びＣ2〜10アルキニルは、ハロゲン、ＣＮ、及びＮＯ2から成る群から選択される１〜５個の置換基によって置換されていてよい。
【０１０５】
式：
【化５８】
0006720141.tif 000072
又は式：
【化５９】
0006720141.tif 000073
の単位を少なくとも１個有するさらにさらにより好ましいポリマーにおいて、
ｂ及びｃが相互に独立して、１、２、又は３であり、
ａ及びｄが相互に独立して、０、又は１であり、
ｎは、０又は１であり、
ｍは、０、１、又は２であり、
Ｒ1はそれぞれ、Ｃ1〜36アルキル、Ｃ2〜36アルケニル、及びＣ2〜36アルキニルから成る群から選択され、
ここで、
Ｃ1〜36アルキル、Ｃ2〜36アルケニル、及びＣ2〜36アルキニルは、Ｃ5〜6シクロアルキル、Ｃ6〜10アリール、５〜１０員環のヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲン、及びＣＮから成る群から独立して選択される１〜２０個の置換基によって置換されていてよく、Ｃ1〜36アルキル、Ｃ2〜36アルケニル、及びＣ2〜36アルキニルの少なくとも２個のＣＨ2基（ただし、隣接するＣＨ2基ではない）は、Ｏ又はＳによって置き換えられていてよく、
ここで、
Ｒa、及びＲbは独立して、Ｈ、Ｃ1〜20アルキル、Ｃ2〜20アルケニル、Ｃ2〜20アルキニル、Ｃ5〜6シクロアルキル、及びＣ6〜10アリールから成る群から選択され、
ＲSia、ＲSib、及びＲSicは独立して、Ｈ、Ｃ1〜20アルキル、Ｃ2〜20アルケニル、Ｃ2〜20アルキニル、Ｃ5〜6シクロアルキル、Ｃ6〜10アリール、及び−［Ｏ−ＳｉＲSidＲSie］o−ＲSifから成る群から選択され、
ここで、
ｏは、１〜５０の整数であり、
ＲSid、ＲSie、ＲSifは独立して、Ｈ、Ｃ1〜30アルキル、Ｃ2〜20アルケニル、Ｃ2〜20アルキニル、Ｃ5〜6シクロアルキル、Ｃ6〜10アリール、及び−［Ｏ−ＳｉＲSigＲSih］p−ＲSiiから成る群から選択され、
ここで、
ｐは、１〜５０の整数であり、
ＲSig、ＲSih、ＲSiiは独立して、Ｈ、Ｃ1〜30アルキル、Ｃ2〜20アルケニル、Ｃ2〜20アルキニル、Ｃ5〜6シクロアルキル、Ｃ6〜10アリール、及びＯ−Ｓｉ（ＣＨ3）3から成る群から選択され、
Ｒ5、Ｒ6、Ｒ50、Ｒ60、Ｒ500、及びＲ600は独立して、Ｈ、Ｃ1〜20アルキル、Ｃ2〜20アルケニル、Ｃ2〜20アルキニル、Ｃ5〜6シクロアルキル、Ｃ6〜10アリール、及び５〜１０員環のヘテロアリールから成る群から選択され、
Ｃ1〜20アルキル、Ｃ2〜20アルケニル、及びＣ2〜20アルキニルは、ハロゲン、及びＣＮから成る群から選択される１〜１０個の置換基によって置換されていてよく、
Ｌ1、及びＬ2は相互に独立して、５〜２０員環のヘテロアリーレン、
【化６０】
0006720141.tif 000074
から成る群からそれぞれ選択され、
ここで５〜２０員環のヘテロアリーレンは、
【化６１−１】
0006720141.tif 000075
【化６１−２】
0006720141.tif 000076
からなる群から選択され、
上記式中、
Ｒ104、及びＲ105は独立して、Ｈ、及びＣ1〜20アルキルから成る群からそれぞれ選択され、
ここで、
５〜２０員環のヘテロアリーレンは、Ｃ1〜30アルキル、及びハロゲンから成る群からそれぞれ選択される１〜４個の置換基Ｒ3によって置換されていてよく、
ここで、
【化６２】
0006720141.tif 000077
は非置換であり、
Ｌ3、及びＬ4は相互に独立してそれぞれ、５〜２０員環のヘテロアリーレンであり、
ここで５〜２０員環のヘテロアリーレンは、
【化６３】
0006720141.tif 000078
からなる群から選択され、
ここで、
５〜２０員環のヘテロアリーレンは、Ｃ1〜30アルキル、及びハロゲンから成る群からそれぞれ選択される１個の置換基Ｒ9によって置換されていてよく、
Ａは、
【化６４】
0006720141.tif 000079
であり、
上記式中、
Ｘはそれぞれ、Ｓ、又はＮＲ1であり、
Ａ１及びＡ４は、１〜３個の置換基Ｒ2によって置換されていてよく、
かつ
Ｂは、
【化６５】
0006720141.tif 000080
であり、
上記式中、
Ｘはそれぞれ、Ｓ、又はＮＲ1であり、
Ｂ１及びＢ４は、１〜３個の置換基Ｒ2によって置換されていてよく、
ここで、
Ｒ2はそれぞれ、非置換のＣ1〜30アルキル、及びハロゲンから成る群から選択される。
【０１０６】
式：
【化６６】
0006720141.tif 000081
又は式：
【化６７】
0006720141.tif 000082
の単位を少なくとも１個有する最も好ましいポリマーにおいて、
ｂ及びｃは相互に独立して、１、２、又は３であり、
ａ及びｄは０であり、
ｎは０であり、
ｍは０、１、又は２であり、
Ｒ1はそれぞれ、非置換のＣ1〜36アルキルであり、
Ｌ2はそれぞれ、５〜２０員環のヘテロアリーレン、
【化６８】
0006720141.tif 000083
から成る群から選択され、
ここで、５〜２０員環のヘテロアリーレンは、
【化６９】
0006720141.tif 000084
であり、
ここで、
５〜２０員環のヘテロアリーレンは非置換であり、
ここで、
【化７０】
0006720141.tif 000085
は、非置換であり、
Ｌ3、及びＬ4は相互に独立してそれぞれ、５〜２０員環のヘテロアリーレンであり、
ここで、５〜２０員環のヘテロアリーレンは、
【化７１】
0006720141.tif 000086
であり、
ここで、
５〜２０員環のヘテロアリーレンは非置換であり、
Ａは、
【化７２】
0006720141.tif 000087
であり、
ここで、
Ａ４は、非置換であり、
かつ
Ｂは、
【化７３】
0006720141.tif 000088
であり、
ここで、
Ｂ４は、非置換である。
【０１０７】
式（１）の単位を少なくとも１個有するポリマーは、式（５）の単位を少なくとも１個有するポリマーよりも好ましい。
【０１０８】
式（１）の単位を有する特に好ましいポリマーは、式：
【化７４−１】
0006720141.tif 000089
【化７４−２】
0006720141.tif 000090
【化７４−３】
0006720141.tif 000091
【化７４−４】
0006720141.tif 000092
の単位を少なくとも１個有するポリマーである。
式：
【化７５】
0006720141.tif 000093
又は
【化７６】
0006720141.tif 000094
の単位［上記式中、ａ、ｂ、ｃ、ｄ、ｎ、ｍ、Ｌ1、Ｌ2、Ｌ3、Ｌ4、Ａ、及びＢは、先に規定した通りである］を少なくとも１個有するポリマーは、当業者に公知の方法によって、例えば公知のSuzuki型、又はStille型の共重合条件を用いて、製造することができる。
【０１０９】
例えば、式：
【化７７】
0006720141.tif 000095
の単位［上記式中、ａ、ｂ、ｃ、ｄ、Ｒ1、Ｌ1、Ｌ2、Ｌ3、及びＬ4は、先に規定した通りである］を少なくとも１個有するポリマーは、式：
【化７８】
0006720141.tif 000096
の化合物［上記式中、ｂ、ｃ、Ｒ1、Ｌ3、及びＬ4は、式（１）の単位について規定した通りであり、Ｙ1はそれぞれ、Ｉ、Ｂｒ、Ｃｌ、又はＯ−Ｓ（Ｏ）2ＣＦ3である］を、式：
【化７９】
0006720141.tif 000097
及び／又は
【化８０】
0006720141.tif 000098
の化合物［上記式中、Ｌ1、Ｌ2、ａ、及びｄは、式（１）の単位について規定したものであり、Ｚa、及びＺbは独立して、Ｂ（ＯＺ1）（ＯＺ2）、ＳｎＺ1Ｚ2Ｚ3
【化８１】
0006720141.tif 000099
から成る群からそれぞれ選択され、ここでＺ1、Ｚ2、Ｚ3、Ｚ4、Ｚ5、及びＺ6は相互に独立してそれぞれ、Ｈ、又はＣ1〜4アルキルである］で処理することによって製造できる。
【０１１０】
例えば、式：
【化８２】
0006720141.tif 000100
の単位［上記式中、ｎ、ｍ、Ｒ1、Ｌ1、Ｌ2、Ａ、及びＢは、先に規定した通りである］を有するポリマーは、式：
【化８３】
0006720141.tif 000101
の化合物［上記式中、ｎ、ｍ、Ｒ1、Ｌ1、Ｌ2、Ａ、及びＢは、式（５）の単位について規定した通りであり、Ｙ2はそれぞれ、Ｉ、Ｂｒ、Ｃｌ、又はＯ−Ｓ（Ｏ）2ＣＦ3である］を、式：
【化８４】
0006720141.tif 000102
及び／又は
【化８５】
0006720141.tif 000103
の化合物［上記式中、Ｌ1、Ｌ2、ｎ、及びｍは、式（５）の単位について規定したものであり、Ｚa、及びＺbは独立して、Ｂ（ＯＺ1）（ＯＺ2）、ＳｎＺ1Ｚ2Ｚ3、
【化８６】
0006720141.tif 000104
から成る群からそれぞれ選択され、ここでＺ1、Ｚ2、Ｚ3、Ｚ4、Ｚ5、及びＺ6は相互に独立してそれぞれ、Ｈ、又はＣ1〜4アルキルである］で処理することによって製造できる。
【０１１１】
Ｚa、及びＺbは独立してそれぞれ、Ｂ（ＯＺ1）（ＯＺ2）、
【化８７】
0006720141.tif 000105
から成る群からそれぞれ選択され、
ここで、Ｚ1、Ｚ2、Ｚ3、Ｚ4、Ｚ5、及びＺ6は相互に独立してそれぞれ、Ｈ、又はＣ1〜4アルキルであり、
この反応は通常、触媒、好ましくはＰｄ触媒（例えばＰｄ（Ｐ（Ｐｈ）3）4、Ｐｄ（ＯＡｃ）2、及びＰｄ2（ｄｂａ）3）、及び塩基（例えばＫ3ＰＯ4、Ｎａ2ＣＯ3、Ｋ2ＣＯ3、ＬｉＯＨ、及びＮａＯＭｅ）の存在下で行う。Ｐｄ触媒に応じて、この反応はまた、ホスフィン配位子（例えばＰ（Ｐｈ）3、Ｐ（ｏ−トリル）3、及びＰ（ｔｅｒｔ−Ｂｕ）3）の存在を必要とすることもある。この反応はまた通常、高温で行い、例えば４０〜２５０℃の範囲、好ましくは６０〜２００℃の範囲の温度で行う。この反応は、適切な溶媒、例えばテトラヒドロフラン、トルエン、又はクロロベンゼンの存在下で行うことができる。この反応は通常、不活性ガス下で行う。
【０１１２】
Ｚa、及びＺbが独立してＳｎＺ1Ｚ2Ｚ3である場合（ここでＺ1、Ｚ2、及びＺ3は相互に独立してそれぞれ、Ｃ1〜4アルキルである）、この反応は通常、触媒、好ましくはＰｄ触媒（例えばＰｄ（Ｐ（Ｐｈ）3）4、及びＰｄ2（ｄｂａ）3）の存在下で行う。Ｐｄ触媒に応じて、この反応はまた、ホスフィン配位子（例えばＰ（Ｐｈ）3、Ｐ（ｏ−トリル）3、及びＰ（ｔｅｒｔ−Ｂｕ）3）の存在を必要とすることもある。この反応はまた通常、高温で行い、例えば４０〜２５０℃の範囲、好ましくは６０〜２００℃の範囲の温度で行う。この反応は、適切な溶媒、例えばトルエン、又はクロロベンゼンの存在下で行うことができる。この反応は通常、不活性ガス下で行う。
【０１１３】
半導体の単層カーボンナノチューブ、半導体ポリマー及び溶媒Ａを含有する組成物（組成物Ａ）もまた、本発明の一部であり、ここで半導体ポリマーは、０．５〜１．８ｅＶの範囲にあるバンドギャップを有し、溶媒Ａは、芳香族又は複素芳香族の溶媒を含有する。
【０１１４】
組成物Ａは好ましくは、本発明による方法によって得られる。
【０１１５】
電子デバイスを形成する方法もまた、本発明の一部であり、この方法は、半導体の単層カーボンナノチューブ、半導体ポリマー及び溶媒Ａを含有する組成物（組成物Ａ）を、電子デバイスの前駆体に適用する工程によって、半導体の単層カーボンナノチューブ及び半導体ポリマーを含有する層を形成する工程を有し、ここで半導体ポリマーは、０．５〜１．８ｅＶの範囲にあるバンドギャップを有し、溶媒Ａは、芳香族又は複素芳香族の溶媒を含有する。
【０１１６】
この層は、あらゆる適切な液体加工技術（例えばスピンコート、ブレード塗布、スロットダイコーティング、ドロップキャスト、スプレーコート、インクジェット、又は電子デバイスの前駆体を組成物Ａ中に浸すこと）により、電子デバイスの前駆体に組成物Ａを適用することによって形成できる。組成物Ａは好ましくは、ブレード塗布、スロットダイコーティング、スプレーコート、又は電子デバイスの前駆体を組成物Ａ中に浸すことによって適用する。組成物Ａはより好ましくは、ブレード塗布、スロットダイコーティング、又は電子デバイスの前駆体を組成物Ａ中に浸すことによって適用する。
【０１１７】
電子デバイスは、有機光電池デバイス（ＯＰＶ：organic photovoltaic device）、有機電界効果トランジスタ（ＯＦＥＴ：organic field-effect transistor）、有機発光ダイオード（ＯＬＥＤ：organic light emitting diode）、又は有機光ダイオード（ＯＰＤ：organic photodiode）であり得る。
【０１１８】
電子デバイスは好ましくは、有機光電池デバイス（ＯＰＶ）、有機電界効果トランジスタ（ＯＦＥＴ）、又は有機光ダイオード（ＯＰＤ）であり得る。
【０１１９】
電子デバイスはより好ましくは、有機電界効果トランジスタ（ＯＦＥＴ）である。
【０１２０】
電子デバイスは好ましくは、有機電界効果トランジスタ（ＯＦＥＴ）であり、層は半導体層である。
【０１２１】
有機電界効果トランジスタは通常、誘電体層、半導体層、及び基板を有する。加えて、有機電界効果トランジスタは通常、ゲート電極、及びソース／ドレイン電極を有する。
【０１２２】
半導体層は好ましくは、５〜５００ｎｍ、好ましくは１０〜１００ｎｍ、より好ましくは２０〜５０ｎｍの厚さを有することができる。
【０１２３】
誘電体層は、誘電性材料を含有する。誘電性材料は、二酸化ケイ素若しくは酸化アルミニウム、又は有機ポリマー、例えばポリスチレン（ＰＳ）、ポリ（メチルメタクリレート）（ＰＭＭＡ）、ポリ（４−ビニルフェノール）（ＰＶＰ）、ポリ（ビニルアルコール）（ＰＶＡ）、ベンゾシクロブテン（ＢＣＢ）、又はポリイミド（ＰＩ）であり得る。誘電体層は、１０〜２０００ｎｍ、好ましくは５０〜１０００ｎｍ、より好ましくは１００〜８００ｎｍの厚さを有することができる。
【０１２４】
誘電体層は、誘電性材料に加えて、有機シラン誘導体、又は有機リン酸誘導体の自己組織化単分子層を有することができる。有機シラン誘導体の例は、オクチルトリクロロシランである。有機リン酸誘導体の例は、オクチルデシルリン酸である。誘電体層内に含まれる自己組織化単分子層は通常、半導体層と接触している。
【０１２５】
ソース／ドレイン電極は、あらゆる適切な有機若しくは無機のソース／ドレイン材料から作製できる。無機のソース／ドレイン材料の例は、金（Ａｕ）、銀（Ａｇ）、クロム（Ｃｒ）、又は銅（Ｃｕ）であり、またこれらの金属を少なくとも１種含有する合金である。ソース／ドレイン電極は、１〜１００ｎｍ、好ましくは２０〜７０ｎｍの厚さを有することができる。
【０１２６】
ゲート電極は、あらゆる適切なゲート材料、例えば高度にドープされたシリコン、アルミニウム（Ａｌ）、タングステン（Ｗ）、酸化インジウムスズ、又は金（Ａｕ）、又はこれらの金属を少なくとも１種含有する合金から作製できる。ゲート電極は、１〜２００ｎｍ、好ましくは５〜１００ｎｍの厚さを有することができる。
【０１２７】
基板は、あらゆる適切な基板、例えばガラス、又はプラスチック基板、例えばポリエーテルスルホン、ポリカーボネート、ポリスルホン、ポリエチレンテレフタレート（ＰＥＴ）、及びポリエチレンナフタレート（ＰＥＮ）であり得る。有機電界効果トランジスタの設計に応じて、ゲート電極、例えば高度にドープされたシリコンもまた、基板として働くことができる。
【０１２８】
有機電界効果トランジスタは、当業者に公知の方法によって製造できる。
【０１２９】
例えば、ボトムゲート・トップコンタクト型の有機電界効果トランジスタは、以下のように製造できる：誘電性材料（例えばＡｌ2Ｏ3、又は二酸化ケイ素）を、適切な堆積法（例えば原子層堆積、又は熱蒸着）によって、ゲート電極（例えば高度にドープされたシリコンウェハ）上にある層として適用することができ、この層はまた、基板としても働く。有機リン酸誘導体、又は有機シラン誘導体の自己組織化単分子層は、誘電性材料の層に適用することができる。例えば、有機リン酸誘導体、又は有機シラン誘導体は、溶液堆積技術を用いて溶液から適用することができる。半導体層は、溶液堆積（例えば浸漬）によって、又は有機リン酸誘導体又は有機シラン誘導体の自己組織化単分子層上へ、真空で組成物Ａを熱蒸着することによって形成することができる。ソース／ドレイン電極は、適切なソース／ドレイン材料、例えばタンタル（Ｔａ）、及び／又は金（Ａｕ）を、シャドウマスクを通じて半導体層上に堆積することによって形成することができる。
【０１３０】
例えば、ボトムゲート・ボトムコンタクト型の有機電界効果トランジスタは、以下のように製造できる：誘電性材料（例えば二酸化ケイ素）を、適切な堆積法（例えば原子層堆積、又は熱蒸着）によって、ゲート電極（例えば高度にドープされたシリコンウェハ）上にある層として適用することができ、この層はまた、基板としても働く。ソース／ドレイン電極は、適切なソース／ドレイン材料、例えば金（Ａｕ）、又はクロム（Ｃｒ）を、誘電体層上にあるフォトリソグラフィーで規定された電極上に蒸着することによって形成することができる。半導体層は、ソース／ドレイン電極上、及び誘電体層上に組成物Ａを適用し、続いてこの層を適切な溶媒、例えばトルエンですすぎ、この層を高温（例えば８０〜３６０℃の範囲にある温度）でアニールすることによって、形成することができる。
【０１３１】
チャネル幅（Ｗ）は通常、１０〜２０００μｍの範囲にあり、チャネル長（Ｌ）は通常、５〜１００μｍの範囲にある。
【０１３２】
本発明による方法によって得られる電子デバイスもまた、本発明の一部である。
【０１３３】
半導体層、好ましくは電子デバイスにおける半導体層を形成するための、半導体の単層カーボンナノチューブ、半導体ポリマー及び溶媒Ａを含有する組成物（組成物Ａ）の使用もまた、本発明の一部であり、ここで半導体ポリマーは、０．５〜１．８ｅＶの範囲にあるバンドギャップを有し、溶媒Ａは、芳香族又は複素芳香族の溶媒を含有する。
【０１３４】
本発明の方法により、半導体の単層カーボンナノチューブ、半導体ポリマー及び溶媒Ａを含有する組成物（組成物Ａ）が提供され、ここで半導体ポリマーは、０．５〜１．８ｅＶの範囲にあるバンドギャップを有し、溶媒Ａは、芳香族又は複素芳香族の溶媒を含有し、この組成物は、電子デバイスにおいて、好ましくは有機電界効果トランジスタ（ＯＦＥＴ）において半導体層を形成するために適している。
【０１３５】
組成物Ａを製造するための本発明の方法は、直径の大きい半導体単層カーボンナノチューブ、例えば１．３〜１．６ｎｍ、好ましくは１．４〜１．５ｎｍの範囲にある直径を有する半導体の単層カーボンナノチューブに対して高度に選択的であるため、特に有利である。直径の小さい（１．３ｎｍ未満）の半導体ＳＷＮＴと比較して、直径の大きな半導体ＳＷＮＴは、ショットキーバリアがごくわずかであり、電荷担体移動度が高い一方で、高いオン／オフ比は維持されるため、論理回路適用にとって特に望ましい。
【０１３６】
さらに、組成物Ａは、液体加工技術と適合性である。
【０１３７】
組成物Ａから形成される半導体層を有する、本発明による有機電界効果トランジスタ（ＯＦＥＴ）は、高い電荷担体移動度、及び高いオン／オフ比を示す。
【図面の簡単な説明】
【０１３８】
【図１】組成物Ａ−１’、Ａ−２’、Ａ−３’、及びＡ−４’（これらはすべて、半導体ポリマーで除去を行った半導体のＳＷＮＴを含有するものである）の規格化されたＵＶ−ＶＩＳスペクトル、及びＳＤＢＳ（ドデシルベンゼンスルホン酸ナトリウム）で除去を行ったアーク放電ＳＷＮＴの規格化されたＵＶ−ＶＩＳスペクトル（ＡＤ−ＳＷＮＴ）を示す（固体状）。
【図２】組成物Ａ−３’、Ａ−５’、Ａ−６’、及びＡ−７’（これらはすべて、半導体ポリマーで除去を行った半導体のＳＷＮＴを含有するものである）の規格化されたＵＶ−ＶＩＳスペクトルを示す（固体状）。
【図３】半導体のＳＷＮＴとポリマーＰｃとを含有する組成物Ａ−６のラマンスペクトル（Ａ６）、及び元々のアーク放電ＳＷＮＴ（商標名“P2 SWNT”、カリフォルニア州Riverside在、Carbon Solutions Inc.社製、ＳＷＮＴの純度９０％）のラマンスペクトル（ＡＤ−ＳＷＮＴｓ）、及びポリマーＰｃのラマンスペクトル（Ｐｃ）を、７８５ｎｍ励起、及び１００〜３００ｃｍ-1ラマンシフトで示す。
【図４】半導体のＳＷＮＴと、ポリマーＰｃとを含有する組成物Ａ−６について、直径（ｄ）に対するキラル角（θ）の分布図を示す。
【図５】半導体ポリマーの吸収onset（λonset）を、２５℃における半導体ポリマーの薄膜ＵＶ−Ｖｉｓ−ＮＩＲスペクトルからどのように特定するかを説明している。
【図６】組成物Ａ−８’、Ａ−９’、Ａ−１０’、Ａ−１１’、及びＡ−１２’（これらはすべて、半導体ポリマーで除去を行った半導体のＳＷＮＴを含有するものである）の規格化されたＵＶ−ＶＩＳスペクトルを示す（固体状）。
【図７】組成物Ａ−１３’、Ａ−１４’、Ａ−１５’、及びＡ−１６’（これらはすべて、半導体ポリマーで除去を行った半導体のＳＷＮＴを含有するものである）の規格化されたＵＶ−ＶＩＳスペクトル、及びＳＤＢＳ（ドデシルベンゼンスルホン酸ナトリウム）で除去を行ったアーク放電ＳＷＮＴのＵＶ−ＶＩＳスペクトル（ＳＤＢＳ）を示す（固体状）。
【実施例】
【０１３９】
実施例
例１
ポリマーＰｃの製造
【化８８−１】
0006720141.tif 000106
【化８８−２】
0006720141.tif 000107
【０１４０】
化合物２ａ  ８１５ｍｇ（２．４２３ｍｍｏｌ）、化合物３ａ  １９７２ｍｇ（２．１８１ｍｍｏｌ）、化合物３ｂ  １７９ｍｇ（０．２４２ｍｍｏｌ）、トリス（ジベンジリデンアセトン）ジパラジウム（０）（Ｐｄ2（ｄｂａ）3）  ７８．３０ｍｇ、及びトリ−ｔｅｒｔ−ブチルホスホニウムテトラフルオロボレート（（ｔｅｒｔ−Ｂｕ）3Ｐ×ＨＢＦ4）  ４８．１５ｍｇを、アルゴン下でテトラヒドロフラン５０ｍｌ中に一緒に入れる。この反応混合物を還流しながら加熱し、それからリン酸カリウム１６００ｍｇを脱気水５ｍｌ中に入れたものを添加する。この反応混合物を一晩、還流させる。それからこの反応混合物を水にそそぎ、沈殿物を濾過し、水及びメタノールで洗浄する。それからこの沈殿物を、ヘプタン、テトラヒドロフラン、トルエン、クロロホルム、及びクロロベンゼンでソックスレー抽出する。触媒残分を除去するため、選択した画分を蒸発させ、その残分を１５０ｍｌのクロロベンゼン中に溶解させる。それから１％のＮａＣＮ水溶液を５０ｍｌ加え、この混合物を加熱し、一晩還流で撹拌する。相を分離させ、その有機層を３時間、還流で１０ｍｌの脱イオン水で３回、洗浄する。ポリマーＰｃは、メタノールの添加によって有機相から沈殿する。沈殿したＰｃを濾過し、メタノールで洗浄し、乾燥させる。ポリマーＰｃは、ランダムポリマーである。ＧＰＣ（１，２，４−トリクロロベンゼン、１５０℃、ポリスチレン標準）：Ｍn＝４７．０ｋＤａ、Ｍw＝１２９．６ｋＤａ、ＰＤＩ＝２．７６。ＵＶ−ＶＩＳ−吸収スペクトル：λmax：８４０ｎｍ（膜）、及び８３２ｎｍ（トルエン中で１０-5Ｍ溶液）。この膜は、５ｍｇのポリマーＰｃを２５ｍｌのトルエンに溶かした溶液を、ガラス基板にスピンコートすることにより製造した。元素分析：Ｃ７１．６０％、Ｈ８．７３％、Ｎ３．５９％、Ｓ１１．４０％。バンドギャップＥｇopt：１．３５ｅＶ。
【０１４１】
例２
ポリマーＰａの製造
ポリマーＰａは、例１におけるポリマーＰｃと同様に製造したのだが、化合物２ａを７３３ｍｇ（２．１８１ｍｍｏｌ）、及び化合物３ａを１９７２ｍｇ（２．１８１ｍｍｏｌ）使用し、化合物３ｂを使用しない点で異なる。ポリマーＰａは、ランダムポリマーである。ＧＰＣ（１，２，４−トリクロロベンゼン、１５０℃、ポリスチレン標準）：Ｍn＝３６．０ｋＤａ、Ｍw＝３６．０ｋＤａ、ＰＤＩ＝１．８２。ＵＶ−ＶＩＳ−吸収スペクトル：λmax：８４０ｎｍ（膜）、及び８４０ｎｍ（トルエン中で１０-5Ｍ溶液）。この薄膜は、５ｍｇのポリマーＰａを２５ｍｌのトルエンに溶かした溶液を、ガラス基板にスピンコートすることにより製造した。元素分析：Ｃ７２．５０％、Ｈ８．９５％、Ｎ３．６６％、Ｓ１１．２０％。バンドギャップＥｇopt：１．３６ｅＶ。
【０１４２】
例３
ポリマーＰｂの製造
ポリマーＰｂは、例１におけるポリマーＰｃと同様に製造したのだが、化合物２ａを７２２ｍｇ（２．２９６ｍｍｏｌ）、及び化合物３ａを１９７２ｍｇ（２．１８１ｍｍｏｌ）、及び化合物３ｂを８５ｍｇ（０．１１５ｍｍｏｌ）使用する点で異なる。ポリマーＰｂは、ランダムポリマーである。ＧＰＣ（１，２，４−トリクロロベンゼン、１５０℃、ポリスチレン標準）：Ｍn＝４３．７ｋＤａ、Ｍw＝１５０．７ｋＤａ、ＰＤＩ＝３．４５。ＵＶ−ＶＩＳ−吸収スペクトル：λmax：８３６ｎｍ（膜）、及び８２８ｎｍ（トルエン中で１０-5Ｍ溶液）。この薄膜は、５ｍｇのポリマーＰｂを２５ｍｌのトルエンに溶かした溶液を、ガラス基板にスピンコートすることにより製造した。元素分析：Ｃ７２．８５％、Ｈ８．６９％、Ｎ３．６１％、Ｓ１１．４０％。バンドギャップＥｇopt：１．３５ｅＶ。
【０１４３】
例４
ポリマーＰｄの製造
ポリマーＰｄは、例１におけるポリマーＰｃと同様に製造したのだが、化合物２ａを９１６ｍｇ（２．７２６ｍｍｏｌ）、及び化合物３ａを１９７２ｍｇ（２．１８１ｍｍｏｌ）、及び化合物３ｂを４０３ｍｇ（０．５４５ｍｍｏｌ）使用する点で異なる。ポリマーＰｄは、ランダムポリマーである。ＧＰＣ（１，２，４−トリクロロベンゼン、１５０℃、ポリスチレン標準）：Ｍn＝３０．７ｋＤａ、Ｍw＝８０．２ｋＤａ、ＰＤＩ＝２．６１。ＵＶ−ＶＩＳ−吸収スペクトル：λmax：８４４ｎｍ（膜）、及び８４８ｎｍ（トルエン中で１０-5Ｍ溶液）。この薄膜は、５ｍｇのポリマーＰｄを２５ｍＬのトルエンに溶かした溶液を、ガラス基板にスピンコートすることにより製造した。元素分析：Ｃ７２．４５％、Ｈ８．５１％、Ｎ３．７９％、Ｓ１１．６０％。バンドギャップＥｇopt：１．３５ｅＶ。
【０１４４】
例５
ポリマーＰｅの製造
【化８９−１】
0006720141.tif 000108
【化８９−２】
0006720141.tif 000109
【０１４５】
ポリマーＰｅは、例２におけるポリマーＰａと同様に製造したのだが、化合物２ｂを７３９ｍｇ（１．７６８ｍｍｏｌ）、及び化合物３ｃを１９９５ｍｇ（１．７６８ｍｍｏｌ）使用する点で異なる。ＧＰＣ（１，２，４−トリクロロベンゼン、１５０℃、ポリスチレン標準）：Ｍn＝６３．８ｋＤａ、Ｍw＝６４．９ｋＤａ、ＰＤＩ＝１．７６。
【０１４６】
例６
半導体のＳＷＮＴ及びポリマーＰａ、Ｐｂ、Ｐｃ、Ｐｄをそれぞれ含有する組成物の製造
ポリマーＰａ、Ｐｂ、Ｐｃ、Ｐｄをそれぞれ５ｍｇと、アーク放電ＳＷＮＴ３ｍｇ（商標名“P2 SWNT”、カリフォルニア州Riverside在、Carbon Solutions Inc.社製、ＳＷＮＴの純度９０％、直径約１．１〜１．８ｎｍの範囲、金属性ＳＷＮＴの量は約３０％）とを、トルエン２５ｍＬ中で混合し、３０分間、７０％の振幅度で超音波処理した（Cole Parmer社製のultrasonicator 750 W）。それからこの分散液を、１７０００ｒｐｍで３０分間、１６℃で遠心分離した（Sorvall RC5C-plus）。その上澄みを集め、それぞれ組成物Ａ−１、Ａ−２、Ａ−３、Ａ−４とした。
【０１４７】
組成物Ａ−１は、半導体のＳＷＮＴ、及びポリマーＰａを含有する。
【０１４８】
組成物Ａ−２は、半導体のＳＷＮＴ、及びポリマーＰｂを含有する。
【０１４９】
組成物Ａ−３は、半導体のＳＷＮＴ、及びポリマーＰｃを含有する。
【０１５０】
組成物Ａ−４は、半導体のＳＷＮＴ、及びポリマーＰｄを含有する。
【０１５１】
組成物Ａ−１、Ａ−２、Ａ−３、及びＡ−４を、ガラス基板上にドロップキャストし、アルゴン下で１時間、５００℃でアニールし、ポリマーで除去を行った組成物Ａ−１’、Ａ−２’、Ａ−３’、及びＡ−４’を得た。
【０１５２】
組成物Ａ−１’は半導体のＳＷＮＴを含有し、組成物Ａ−１から誘導される。
【０１５３】
組成物Ａ−２’は半導体のＳＷＮＴを含有し、組成物Ａ−２から誘導される。
【０１５４】
組成物Ａ−３’は半導体のＳＷＮＴを含有し、組成物Ａ−３から誘導される。
【０１５５】
組成物Ａ−４’は半導体のＳＷＮＴを含有し、組成物Ａ−４から誘導される。
【０１５６】
比較のため、アーク放電ＳＷＮＴ（商標名“P2 SWNT”、カリフォルニア州Riverside在、Carbon Solutions Inc社製、ＳＷＮＴの純度９０％）を１％のドデシルベンゼンスルホン酸ナトリウム（ＳＤＢＳ）水溶液中に分散させたものを、ガラス基板上にドロップキャストし、Ａｒ下で１時間、５００℃でアニールし、ＳＤＢＳで除去を行ったアーク放電ＳＷＮＴを得た。
【０１５７】
図１は、組成物Ａ−１’、Ａ−２’、Ａ−３’、Ａ−４’の規格化されたＵＶ−ＶＩＳスペクトル、並びにＳＤＢＳで除去を行ったアーク放電ＳＷＮＴの規格化されたＵＶ−ＶＩＳスペクトル（ＡＤ−ＳＷＮＴ）を示す（固体状）。
【０１５８】
金属性ＳＷＮＴは、６００〜８５０ｎｍの範囲で吸収する。半導体のＳＷＮＴは、９００〜１３３０ｎｍの範囲で吸収する。６００〜８５０ｎｍの範囲における組成物Ａ−１’、Ａ−２’、Ａ−３’、Ａ−４’の吸光度が、この波長範囲における、ＳＤＢＳで除去を行ったアーク放電ＳＷＮＴの吸光度に比して減少していることを、図１は明確に示している。よって、半導体のＳＷＮＴ／金属性ＳＷＮＴの比率は、組成物Ａ−１’、Ａ−２’、Ａ−３’、Ａ−４’において、ＳＤＢＳで除去を行ったアーク放電ＳＷＮＴにおける場合よりも高い。組成物Ａ−４’は、半導体のＳＷＮＴ／金属性ＳＷＮＴの最も高い比率を示す。
【０１５９】
例７
半導体のＳＷＮＴ及びポリマーＰｃを含有する組成物の製造
ポリマーＰｃを５ｍｇと、アーク放電ＳＷＮＴをそれぞれ３ｍｇ、５ｍｇ、７ｍｇ、１０ｍｇ（商標名“P2 SWNT”、カリフォルニア州Riverside在、Carbon Solutions Inc社製、ＳＷＮＴの純度９０％）とを、トルエン２５ｍＬ中で混合し、３０分間、７０％の振幅度で超音波処理した（Cole Parmer社製のultrasonicator 750 W）。それからこの分散液を、１７０００ｒｐｍで３０分間、１６℃で遠心分離した（Sorvall RC5C-plus）。その上澄みを集め、それぞれ組成物Ａ−３、Ａ−５、Ａ−６、及びＡ−７とした。
【０１６０】
組成物Ａ−３は、半導体のＳＷＮＴ、及びポリマーＰｃを含有し、Ｐｃ５ｍｇと、アーク放電ＳＷＮＴ３ｍｇとの分散液から誘導される。
【０１６１】
組成物Ａ−５は、半導体のＳＷＮＴ、及びポリマーＰｃを含有し、Ｐｃ５ｍｇと、アーク放電ＳＷＮＴ５ｍｇとの分散液から誘導される。
【０１６２】
組成物Ａ−６は、半導体のＳＷＮＴ、及びポリマーＰｃを含有し、Ｐｃ５ｍｇと、アーク放電ＳＷＮＴ７ｍｇとの分散液から誘導される。
【０１６３】
組成物Ａ−７は、半導体のＳＷＮＴ、及びポリマーＰｃを含有し、Ｐｃ５ｍｇと、アーク放電ＳＷＮＴ１０ｍｇとの分散液から誘導される。
【０１６４】
組成物Ａ−３、Ａ−５、Ａ−６、及びＡ−７を、ガラス基板上にドロップキャストし、アルゴン下で１時間、５００℃でアニールし、ポリマーで除去を行った組成物Ａ−３’、Ａ−５’、Ａ−６’、及びＡ−７’を得た。
【０１６５】
組成物Ａ−３’は半導体のＳＷＮＴを含有し、組成物Ａ−３から誘導される。
【０１６６】
組成物Ａ−５’は半導体のＳＷＮＴを含有し、組成物Ａ−５から誘導される。
【０１６７】
組成物Ａ−６’は半導体のＳＷＮＴを含有し、組成物Ａ−６から誘導される。
【０１６８】
組成物Ａ−７’は半導体のＳＷＮＴを含有し、組成物Ａ−７から誘導される。
【０１６９】
図２は、組成物Ａ−３’、Ａ−５’、Ａ−６’、Ａ−７’の規格化されたＵＶ−ＶＩＳスペクトルを示す（固体状）。
【０１７０】
金属性ＳＷＮＴは、６００〜８５０ｎｍの範囲で吸収する。半導体のＳＷＮＴは、９００〜１３３０ｎｍの範囲で吸収する。６００〜８５０ｎｍの範囲における組成物Ａ−６’の吸光度が、この波長範囲におけるＡ−３’、Ａ−５’、及びＡ−７’の吸光度よりも、さらに減少していることを、図２は示している。よって、トルエン２５ｍＬ中にポリマーＰｃ５ｍｇ、及びアーク放電ＳＷＮＴ７ｍｇを分散させた分散液により、上澄みにおいて最も高い半導体ＳＷＮＴ／金属性ＳＷＮＴ比率が得られる。
【０１７１】
半導体のＳＷＮＴ、及びポリマーＰｃを含有する組成物Ａ−６のラマンスペクトル（型式：LabRam Aramis、Horiba Jobin Yvon社製）は、１．５８ｅＶ（７８５ｎｍ）励起で、倍率１００倍、スポットサイズ１μｍで行った。ピーク位置は、５２１ｃｍ-1でＳｉラインにより校正した。
【０１７２】
比較のため、元々のアーク放電ＳＷＮＴ（商標名“P2 SWNT”、カリフォルニア州Riverside在、Carbon Solutions Inc社製、ＳＷＮＴの純度９０％）のラマンスペクトル、及びポリマーＰｃのラマンスペクトルも記録した。
【０１７３】
図３は、組成物Ａ−６のラマンスペクトル（Ａ６）、元々のアーク放電ＳＷＮＴ（商標名“P2 SWNT”、カリフォルニア州Riverside在、Carbon Solutions Inc社製、ＳＷＮＴの純度９０％）のラマンスペクトル（ＡＤ−ＳＷＮＴｓ）、及びポリマーＰｃのラマンスペクトル（Ｐｃ）を、７８５ｎｍ励起、及び１００〜３００ｃｍ-1ラマンシフトで示す。
【０１７４】
７８５ｎｍ励起では、金属性ＳＷＮＴの放射ブリーズモードに相当する１６２ｃ-1ｍでの強いピークが、元々のアーク放電ＳＷＮＴで観察されたこと、及び組成物Ａ−６が、１６２ｃｍ-1で非常に、非常に弱いピークを示すに過ぎない事を、図３は示している。ポリマーＰｃは、１６２ｃｍ-1で何らピークを示さない。よって、半導体のＳＷＮＴ／金属性のＳＷＮＴの比率は、Ａ−６組成物では、元々のアーク放電ＳＷＮＴよりも高い。
【０１７５】
半導体のＳＷＮＴ、及びポリマーＰｃを含有する組成物Ａ−６に関するフォトルミネッセンス励起／放射（ＰＬＥ：phospholuminescence excitation/emission）スペクトルは、１１００〜２１００ｎｍの測定範囲を有する自作のＮＩＲ−ＩＩ分光分析機設定で取得した。７００〜１０８０ｎｍの範囲における励起は、オゾン不含のＨｇ／Ｘｅランプ（Oriel社製）の白色光源（合計出力２００Ｗ）によってもたらした。ランプの照明からは、紫外線フィルター（Thorlabs社製）によってフィルタリングして紫外線を除去し、１１００ｎｍのショートパスフィルター（Omega社製）によってフィルタリングして、１１００ｎｍより長い波長を有するＮＩＲ−ＩＩの光を除去した。これらのフィルターによってきれいにした励起光を、グレーティングに基づくモノクロメータ（Oriel社製）によって分散させ、使用者が指定した１５ｎｍという帯域幅を有する１つの波長で励起線を生じさせる。モノクローム励起光はそれから、内部に装填されたＳＷＮＴ溶液を有する１ｍｍの石英光路キュベット（Starna Cells社製）に焦点を合わせた。ＳＷＮＴ溶液から発光された蛍光は、透過幾何学で集束させ、ここで透過した励起光は、１１００ｎｍのロングパスフィルタ（Thorlabs社製）によって退けられた。１１００〜２１００ｎｍの範囲での蛍光は、放射フィルタを通過することができ、グレーティングに基づくトリプルタレット分光分析機（Acton SP2300i、この分光分析機は、１次元（１Ｄ）のヒ化インジウムガリウム（ＩｎＧａＡｓ）線状アレー検知器（Princeton Instruments 1D OMA-V）を備える）によって集束させた。本来のＰＬＥスペクトルは、様々な波長における励起出力の差違、放射フィルタの減衰プロファイル、及び１Ｄ検知器の感度プロファイルを考慮するため、データ獲得後に、MATLAB softwareを用いて修正した。
【０１７６】
ＰＬＥ結果に従い、キラル角（θ）対直径（ｄ）の分布図が、データから作成される。その分布図が、図４に示されている。この分布図内では円の面積が、分散液中での半導体のＳＷＮＴ１種の濃度に比例する。図４は、ポリマーＰｃによって分散された半導体のＳＷＮＴが、１．３〜１．６ｎｍの範囲の直径を有し、ポリマーＰｃによって分散された半導体のＳＷＮＴの大部分が、１．４〜１．５ｎｍの範囲の直径を有することを示す。
【０１７７】
例８
有機電界効果トランジスタ（ＯＦＥＴ）の製造（半導体層は、半導体のＳＷＮＴ、及びポリマーＰｃを含有する組成物Ａ−６から形成される）
ボトムコンタクトデバイス電極のためのドレイン電極及びソース電極を、高度にドープされた４インチのシリコンウェハ（３００ｎｍのＳｉＯ2を有する）の上にフォトリソグラフィーで作製した。Ｃｒ（３ｎｍ）及びＡｕ（２５ｎｍ）の二重層を、ソース・ドレイン電極として熱蒸着により堆積させ、それからアセトン中でリフトオフ法を行った。それからこの基板を、例７で記載したように（トルエン中で１：５の比）、半導体のＳＷＮＴ、及びポリマーＰｃを含有する組成物Ａ−６の希釈溶液中で５時間、含浸させ、それからこの基板を、トルエンですすぎ、２００℃で３０分、周辺条件下でアニールした。
【０１７８】
ＯＦＥＴ（Ｌ＝１００μｍ、Ｗ＝２０００μｍ）の評価は大気中、試料台上で、パラメータ分析機としてKeithley社製の4200 SCSを用いて行った。電荷移動度（μ）は、飽和領域におけるデータから算出した（ＶDS＝−４０Ｖ）。同時にＯＦＥＴは、４１．２ｃｍ2Ｖ-1ｓ-1という高い正孔移動度、及び３．６×１０4というオン／オフ比を示す。
【０１７９】
例９
半導体のＳＷＮＴ及びポリマーＰｅを含有する組成物の製造
ポリマーＰｅを５ｍｇと、アーク放電ＳＷＮＴをそれぞれ５ｍｇ、７ｍｇ、８ｍｇ、１０ｍｇ、１２ｍｇ（商標名“P2 SWNT”、カリフォルニア州Riverside在、Carbon Solutions Inc社製、ＳＷＮＴの純度９０％）とを、トルエン２５ｍＬ中で混合し、３０分間、７０％の振幅度で超音波処理した（Cole Parmer社製のultrasonicator 750 W）。それからこの分散液を、１７０００ｒｐｍで３０分間、１６℃で遠心分離した（Sorvall RC5C-plus）。その上澄みを集め、組成物Ａ−８、Ａ−９、Ａ−１０、Ａ−１１、及びＡ−１２とした。
【０１８０】
組成物Ａ−８は、半導体のＳＷＮＴ、及びポリマーＰｅを含有し、Ｐｅ５ｍｇと、アーク放電ＳＷＮＴ５ｍｇとの分散液から誘導される。
【０１８１】
組成物Ａ−９は、半導体のＳＷＮＴ、及びポリマーＰｅを含有し、Ｐｅ５ｍｇと、アーク放電ＳＷＮＴ７ｍｇとの分散液から誘導される。
【０１８２】
組成物Ａ−１０は、半導体のＳＷＮＴ、及びポリマーＰｅを含有し、Ｐｅ５ｍｇと、アーク放電ＳＷＮＴ８ｍｇとの分散液から誘導される。
【０１８３】
組成物Ａ−１１は、半導体のＳＷＮＴ、及びポリマーＰｅを含有し、Ｐｅ５ｍｇと、アーク放電ＳＷＮＴ１０ｍｇとの分散液から誘導される。
【０１８４】
組成物Ａ−１２は、半導体のＳＷＮＴ、及びポリマーＰｅを含有し、Ｐｅ５ｍｇと、アーク放電ＳＷＮＴ１２ｍｇとの分散液から誘導される。
【０１８５】
組成物Ａ−８、Ａ−９、Ａ−１０、Ａ−１１、及びＡ−１２を、ガラス基板上にドロップキャストし、アルゴン下で１時間、５００℃でアニールし、ポリマーで除去を行った組成物Ａ−８’、Ａ−９’、Ａ−１０’、Ａ−１１’、及びＡ−１２’を得た。
【０１８６】
組成物Ａ−８’は半導体のＳＷＮＴを含有し、組成物Ａ−８から誘導される。
【０１８７】
組成物Ａ−９’は半導体のＳＷＮＴを含有し、組成物Ａ−９から誘導される。
【０１８８】
組成物Ａ−１０’は半導体のＳＷＮＴを含有し、組成物Ａ−１０から誘導される。
【０１８９】
組成物Ａ−１１’は半導体のＳＷＮＴを含有し、組成物Ａ−１１から誘導される。
【０１９０】
組成物Ａ−１２’は半導体のＳＷＮＴを含有し、組成物Ａ−１２から誘導される。
【０１９１】
図６は、組成物Ａ−８’、Ａ−９’、Ａ−１０’、Ａ−１１’、及びＡ−１２’の規格化されたＵＶ−ＶＩＳスペクトルを示す（固体状）。
【０１９２】
金属性ＳＷＮＴは、６００〜８５０ｎｍの範囲で吸収する。半導体のＳＷＮＴは、９００〜１３３０ｎｍの範囲で吸収する。図６は、６００〜８５０ｎｍの範囲における組成物Ａ−１１’の吸光度が、この波長範囲におけるＡ−８’、Ａ−９’、Ａ−１０’、及びＡ−１２’の吸光度よりも、さらに減少していることを示している。よって、トルエン２５ｍＬ中にポリマーＰｅ５ｍｇ、及びアーク放電ＳＷＮＴ１０ｍｇを分散させた分散液により、上澄みにおいて最も高い半導体ＳＷＮＴ／金属性ＳＷＮＴ比率が得られる。
【０１９３】
例１０
有機電界効果トランジスタ（ＯＦＥＴ）の製造（半導体層は、半導体のＳＷＮＴ、及びポリマーＰｅを含有する組成物Ａ−８、Ａ−９、Ａ−１０、Ａ−１１、Ａ−１２それぞれから形成される）
ボトムコンタクトデバイス電極のためのドレイン電極及びソース電極を、高度にドープされた４インチのシリコンウェハ（３００ｎｍのＳｉＯ2を有する）の上にフォトリソグラフィーで作製した。Ｃｒ（３ｎｍ）及びＡｕ（２５ｎｍ）の二重層を、ソース・ドレイン電極として熱蒸着により堆積させ、それからアセトン中でリフトオフ法を行った。それから、例９に記載したように製造した、半導体のＳＷＮＴ、及びポリマーＰｅを含有する組成物Ａ−８、Ａ−９、Ａ−１０、Ａ−１１、Ａ−１２をそれぞれ、溶液剪断（スロットダイコーティング）によって、周囲条件下で堆積させた。この組成物（１５μＬ）をまず、基板上で０．０５ｍｍ／ｓの速度で剪断した。それからトルエン（２０μＬ）を基板上で０．０５ｍｍ／ｓの速度で剪断して、包まれるポリマーの大半を除去した。２つの剪断工程を５回繰り返して、濃密なＳＷＮＴを得た。最後に、基板をトルエンですすぎ、窒素流で乾燥させ、１５０℃で３０分、周囲条件下でアニールした。
【０１９４】
ＯＦＥＴ（Ｌ＝２０μｍ、又は３０μｍ）の評価は大気中、試料台上で、パラメータ分析機としてKeithley社製の4200 SCSを用いて行った。電荷移動度（μ）は、飽和レジームにおけるデータから算出した（ＶDS＝−４０Ｖ）。同時にＯＦＥＴは、約４１〜５７ｃｍ2Ｖ-1ｓ-1という高い正孔移動度、及び約１０3〜１０4というオン／オフ比を示す。
【０１９５】
５７ｃｍ2／Ｖｓという最高の移動度を有するデバイスが、組成物Ａ−１１により得られた。このデバイスは、チャネル長さが３０μｍであり、チャネル幅が６００μｍであり、オン／オフ比が１．５×１０3であった。
【０１９６】
例１１
ポリマーＰｆの製造
【化９０】
0006720141.tif 000110
【０１９７】
ポリマーＰｆは、例５におけるポリマーＰｅと同様に製造したのだが、化合物２ｂを８２１ｍｇ（１．９６２ｍｍｏｌ）、及び化合物３ｄを２０００ｍｇ（１．９６２ｍｍｏｌ）使用する点で異なる。ＧＰＣ（１，２，４−トリクロロベンゼン、１５０℃、ポリスチレン標準）：Ｍn＝１３．２ｋＤａ、Ｍw＝２６．７ｋＤａ、ＰＤＩ＝２．０３。
【０１９８】
例１２
ポリマーＰｇの製造
【化９１】
0006720141.tif 000111
【０１９９】
ポリマーＰｇは、例１におけるポリマーＰｃと同様に製造したのだが、化合物２ａを１００６ｍｇ（２．９ｍｍｏｌ）、及び化合物２ｂを１３７ｍｇ（０．３ｍｍｏｌ）、及び化合物３ａを２９８９ｍｇ（３．２ｍｍｏｌ）使用する点で異なる。ポリマーＰｇは、ランダムポリマーである。ＧＰＣ（１，２，４−トリクロロベンゼン、１５０℃、ポリスチレン標準）：Ｍn＝１８．４ｋＤａ、Ｍw＝３５．８ｋＤａ、ＰＤＩ＝１．９４。
【０２００】
例１３
ポリマーＰｈの製造
ポリマーＰｈは、例１におけるポリマーＰｃと同様に製造したのだが、化合物２ａを６０２ｍｇ（１．７５ｍｍｏｌ）、及び化合物２ｂを１８４ｍｇ（０．４ｍｍｏｌ）、及び化合物３ａを２０１１ｍｇ（２．１５ｍｍｏｌ）使用する点で異なる。ポリマーＰｈは、ランダムポリマーである。ＧＰＣ（１，２，４−トリクロロベンゼン、１５０℃、ポリスチレン標準）：Ｍn＝２４．５ｋＤａ、Ｍw＝５４．７ｋＤａ、ＰＤＩ＝１．９９。
【０２０１】
例１４
ポリマーＰｉの製造
ポリマーＰｉは、例１におけるポリマーＰｃと同様に製造したのだが、化合物２ａを４６５ｍｇ（１．３ｍｍｏｌ）、及び化合物２ｂを３７９ｍｇ（０．９ｍｍｏｌ）、及び化合物３ａを２０６７ｍｇ（２．２ｍｍｏｌ）使用する点で異なる。ポリマーＰｉは、ランダムポリマーである。ＧＰＣ（１，２，４−トリクロロベンゼン、１５０℃、ポリスチレン標準）：Ｍn＝１６．４ｋＤａ、Ｍw＝３１．１ｋＤａ、ＰＤＩ＝１．９０。
【０２０２】
例１５
半導体のＳＷＮＴ及びポリマーＰｆ、Ｐｇ、Ｐｈ、Ｐｉをそれぞれ含有する組成物の製造
Ｐｆ、Ｐｇ、Ｐｈ、Ｐｉを５ｍｇと、アーク放電ＳＷＮＴ５ｍｇ（商標名“P2 SWNT”、カリフォルニア州Riverside在、Carbon Solutions Inc社製、ＳＷＮＴの純度９０％）とを、トルエン２５ｍＬ中で混合し、３０分間、７０％の振幅度で超音波処理した（Cole Parmer社製のultrasonicator 750 W）。それからこの分散液を、１７０００ｒｐｍで３０分間、１６℃で遠心分離した（Sorvall RC5C-plus）。その上澄みを集め、それぞれ組成物Ａ−１３、Ａ−１４、Ａ−１５、Ａ−１６とした。
【０２０３】
組成物Ａ−１３は、半導体のＳＷＮＴ、及びポリマーＰｆを含有する。
【０２０４】
組成物Ａ−１４は、半導体のＳＷＮＴ、及びポリマーＰｇを含有する。
【０２０５】
組成物Ａ−１５は、半導体のＳＷＮＴ、及びポリマーＰｈを含有する。
【０２０６】
組成物Ａ−１６は、半導体のＳＷＮＴ、及びポリマーＰｉを含有する。
【０２０７】
組成物Ａ−１３、Ａ−１４、Ａ−１５、及びＡ−１６を、ガラス基板上にドロップキャストし、アルゴン下で１時間、５００℃でアニールし、ポリマーで除去を行った組成物Ａ−１３’、Ａ−１４’、Ａ−１５’、及びＡ−１６’を得た。
【０２０８】
組成物Ａ−１３’は半導体のＳＷＮＴを含有し、組成物Ａ−１３から誘導される。
【０２０９】
組成物Ａ−１４’は半導体のＳＷＮＴを含有し、組成物Ａ−１４から誘導される。
【０２１０】
組成物Ａ−１５’は半導体のＳＷＮＴを含有し、組成物Ａ−１５から誘導される。
【０２１１】
組成物Ａ−１６’は半導体のＳＷＮＴを含有し、組成物Ａ−１６から誘導される。
【０２１２】
比較のため、アーク放電ＳＷＮＴ（商標名“P2 SWNT”、カリフォルニア州Riverside在、Carbon Solutions Inc社製、ＳＷＮＴの純度９０％）を１％のドデシルベンゼンスルホン酸ナトリウム（ＳＤＢＳ）水溶液中に分散させたものを、ガラス基板上にドロップキャストし、Ａｒ下で１時間、５００℃でアニールし、ＳＤＢＳで除去を行ったアーク放電ＳＷＮＴを得た。
【０２１３】
図７は、組成物Ａ−１３’、Ａ−１４’、Ａ−１５’、及びＡ−１６’の規格化されたＵＶ−ＶＩＳスペクトル、並びにＳＤＢＳで除去を行ったＳＷＮＴの規格化されたＵＶ−ＶＩＳスペクトル（ＳＤＢＳ）を示す（固体状）。
【０２１４】
金属性ＳＷＮＴは、６００〜８５０ｎｍの範囲で吸収する。半導体のＳＷＮＴは、９００〜１３３０ｎｍの範囲で吸収する。６００〜８５０ｎｍの範囲における組成物Ａ−１３’、Ａ−１４’、Ａ−１５’、Ａ−１６’の吸光度が、この波長範囲における、ＳＤＢＳで除去を行ったアーク放電ＳＷＮＴの吸光度に比して減少していることを、図７は明確に示している。図７はまた、９００〜１３３０ｎｍの範囲における組成物Ａ−１３’、Ａ−１４’、Ａ−１５’、Ａ−１６’の吸光度が、この波長範囲における、ＳＤＢＳで除去を行ったアーク放電ＳＷＮＴの吸光度に比して増加していることを示している。よって、半導体のＳＷＮＴ／金属性ＳＷＮＴの比率は、組成物Ａ−１３’、Ａ−１４’、Ａ−１５’、Ａ−１６’において、ＳＤＢＳで除去を行ったアーク放電ＳＷＮＴにおける場合よりも高い。組成物Ａ−１３’は、半導体ＳＷＮＴ／金属性ＳＷＮＴの最も高い比率を示す。
【図１】
0006720141.tif 000128
【図２】
0006720141.tif 000129
【図３】
0006720141.tif 000130
【図４】
0006720141.tif 000131
【図５】
0006720141.tif 000132
【図６】
0006720141.tif 000133
【図７】
0006720141.tif 000134